(57)【特許請求の範囲】
【請求項１】
（ａ）３５℃ないし５１℃で融解する、炭素原子数２０ないし４０のアルキル３−（２Ｈ−ベンゾトリアゾール−２−イル）−５−第三ブチル−４−ヒドロキシヒドロシンナメートの混合物；
（ｂ）５８℃ないし６３℃で融解する、炭素原子数２０ないし４０のアルキル３−（２Ｈ−ベンゾトリアゾール−２−イル）−５−第三ブチル−４−ヒドロキシヒドロシンナメートの混合物；
（ｃ）３３℃で融解する、炭素原子数２０ないし４０のアルキル３−（５−クロロ−２Ｈ−ベンゾトリアゾール−２−イル）−５−第三ブチル−４−ヒドロキシヒドロシンナメートの混合物；
（ｄ）５７ないし６７℃で融解する、炭素原子数２０ないし４０のアルキル３−（５−クロロ−２Ｈ−ベンゾトリアゾール−２−イル）−５−第三ブチル−４−ヒドロキシヒドロシンナメートの混合物；
（ｅ）炭素原子数２０ないし４０のアルキル３−（５−トリフルオロメチル−２Ｈ−ベンゾトリアゾール−２−イル）−５−第三ブチル−４−ヒドロキシヒドロシンナメートの混合物；
（ｆ）４２℃で融解する、炭素原子数２０ないし４０のアルキル３−（５−フェニルスルホニル−２Ｈ−ベンゾトリアゾール−２−イル）−５−第三ブチル−４−ヒドロキシヒドロシンナメートの混合物；
（ｇ）６５℃ないし７４℃で融解する、炭素原子数２０ないし４０のアルキル３−（５−フェニルスルホニル−２Ｈ−ベンゾトリアゾール−２−イル）−５−第三ブチル−４−ヒドロキシヒドロシンナメートの混合物；
（ｈ）炭素原子数４０ないし６０のアルキル３−（２Ｈ−ベンゾトリアゾール−２−イル）−５−第三ブチル−４−ヒドロキシヒドロシンナメートの混合物；
（ｉ）５−（炭素原子数４０ないし６０のアルコキシカルボニル）−２−（２−ヒドロキシ−３−α−クミル−５−第三オクチルフェニル）−２Ｈ−ベンゾトリアゾールの混合物；
（ｊ）５−（炭素原子数２０ないし４０のアルコキシカルボニル）−２−（２−ヒドロキシ−３−α−クミル−５−第三オクチルフェニル）−２Ｈ−ベンゾトリアゾールの混合物；または
（ｋ）５−［ω−ブチルオキシ−ポリ（プロピレンオキシ）］カルボニル２−（２−ヒドロキシ−３−α−クミル−５−第三オクチルフェニル）−２Ｈ−ベンゾトリアゾールの混合物。
【請求項２】
熱的、酸化的または光−誘発性の分解に対し安定化された組成物であって、
（ａ）熱的、酸化的または光−誘発性の分解を受けやすい有機材料
（ｂ）請求項１記載の（ａ）、（ｂ）、（ｃ）、（ｄ）、（ｅ）、（ｆ）、（ｇ）、（ｈ）、（ｉ）、（ｊ）または（ｋ）混合物の有効な安定化量を含む
組成物。
【請求項３】
さらに、ベンゾトリアゾール、ｓ−トリアジン、ヒドロキシ−ベンゾフェンノン、α−シアノアクリレート、マロネート、サリチレート、オキサニリドおよびベンゾエートよりなる群から選択される少なくとも１種の他の紫外線防止剤を有効な安定剤量で含む請求項２記載の組成物。
【請求項４】
（ａ）白色の、着色された、浸漬させた、香料なしおよび／または香料入りのろうそく用ワックス、および
（ｂ）（ｉ）請求項１記載の（ａ）、（ｂ）、（ｃ）、（ｄ）、（ｅ）、（ｆ）、（ｇ）、（ｈ）、（ｉ）、（ｊ）または（ｋ）混合物の有効安定化量を含む組成物。
【請求項５】
さらに（ｉｉ）ヒンダードアミンの有効量を含み、（ｉ）対（ｉｉ）の重量比が１０：１ないし１：１０である、請求項４記載の組成物。
【発明の詳細な説明】
【０００１】
【発明の属する技術分野】
本発明は、ポリオレフィンフィルム中におよびろうそく用のワックスに混合した場合にブルームが生じないにもかかわらず、紫外線吸収剤として非常に有効な分子に結合した超長鎖エステルまたはアミド部分を有する新規なベンゾトリアゾール紫外線吸収剤に関する。
【０００２】
【従来の技術】
酸化防止剤、紫外線吸収剤、光安定化剤等の全ての安定剤の分野において、もともとの安定剤はしばしば単純で、比較的安価ないくつかの実用末端部分（warhead moiety）をもつ分子である。特別な最終的用途および新しいポリマー基材が重要になってきているので、新しい要求に合わせるためこれらのもともとの安定剤に対し分子の調整がなされている。
【０００３】
このような例は、米国特許第４，７１３，４７５号に見いだされ、幾つかのもともとのヒンダードフェノール系酸化防止剤分子が、新しい基材における相溶性および溶解性を考慮して長鎖エステル部分を含むように変性されている。
【０００４】
１成分が炭素原子数１ないし２２のアルキルエステルにより置換されたベンゾトリアゾール紫外線吸収剤である織物柔軟剤を記載する、米国特許第５，７０５，４７４号明細書に示されるようにベンゾトリアゾール紫外線吸収剤に長鎖アルキルエステル部分を付けるいくつかの試みがなされている。この文献には、いかなる長鎖エステルも記載されたりまたは具体例に挙げられていない。
【０００５】
欧州特許出願第３１５，１５５Ａ２公報は、特にベンゾ環上でジアルキルアミノアルキルアミド基により置換されたベンゾトリアゾール類である現像促進剤を含む幾つかのネガ型銀ハライド写真材料を記載する。これらの材料のいずれも紫外線吸収剤ではなく、および本発明の化合物とは明らかに構造的に異なる。同様に米国特許第４，７７８，７２８号明細書は本発明の化合物とは構造的に全くことなる幾つかのベンゾトリアゾール腐食抑制剤を開示する。
【０００６】
ＷＯ９７／４２２６１国際公開公報は、とりわけ、フェニル環上、アルキル鎖中に１８個までの炭素原子をもつ−ＣＯＮＨ−アルキルアミド部分によって置換されているベンゾトリアゾール紫外線吸収剤であるブルーミングおよび移行に耐性のあるアミド官能性紫外線吸収剤を記載する。本発明の長鎖アルキルエステルまたはアミド化合物はこれらのアミド化合物と重なることはない。実のところ、本発明の化合物はそれぞれのアルキル基に対して２５ないし１００個の炭素原子を有するものである。
【０００７】
米国特許第４，８５３，４７１号、第４９７３，７０２号および第５，０３２，４９８号明細書は−Ｏ−で中断され得および／またはＯＨで置換され得る、１８個までの炭素原子の長鎖アルキルエステル部分によってフェニル環上置換されたベンゾトリアゾール紫外線吸収剤を記載する。
【０００８】
米国特許第５，２８０，１２４号および５，９７７，２１９号明細書および同時係属出願番号第０９／２３４，８８０号は、２４個までの炭素原子の長鎖アルキルエステル部分によってフェニル環上置換され、およびベンゾ環上５位において電子吸引性の基をもつベンゾトリアゾール紫外線吸収剤を記載する。本発明の化合物はベンゾ環上で置換されていない場合に、フェニル環は炭素原子数２０ないし１００の長鎖アルキルエステル基により置換することができる。
【０００９】
さらに本発明の化合物はろうそくを変色から保護するのに有用である。
【００１０】
ろうそくは、紀元前８世紀までさかのぼる多くの世紀にわたって良く知られているものである。ろうそくの性質はウルマン工業化学大事典（Ullmann's Encyclopedia of Industrial Chemistry）Ａ５巻、第２９−３０頁に記載され、そこは、ろうそくはベース材料としてパラフィン、ミツロウおよびステアリンから成り、多くの添加剤もまた存在しうることが記されている。
【００１１】
ろうそくおよびワックスがますます重要になるにつけこれらの材料をどのように安定化するかについて注意が払われてきていることは驚くべきことではない。Ｎａｔｉｏｎａｌ  Ｃａｎｄｌｅ  Ａｓｓｏｓｉａｔｉｏｎ  Ｍｅｅｔｉｎｇ  ｉｎ  Ｈｏｕｓｔｏｎ、１９９４においてＲ．ｖａｎ  ｄｅｒ  Ｖｅｎｎｅｔは「ＢＨＴに代わるワックスの酸化防止剤（Antioxidants in Wax-Replacement of BHT）」という論文で酸化した場合にワックスの黄色化を防止するための抗酸化剤としてビタミンＥ（トコフェロール）の使用を勧めている。国際公開公報ＷＯ９４／１３７３６は同じ発明を開示している。
【００１２】
欧州特許第３５９，４８８号Ａ３公報および欧州特許第１３３，９６４号Ｂ２公報は化粧品に使用された安定化されたワックスであって、該ワックスがろうそくに使用されるものと同じかもしくは類似のものであるワックスを開示する。
【００１３】
欧州特許５，９２２Ａ１号公報はそのワックスがリップスティックに有用で、ろうそくに有用なワックスに関連する、口唇用化粧品を開示する。
【００１４】
米国特許第５，８７９，６９４号明細書は透明ゲル状ろうそくの組成および構造について詳細に記載する。酸化防止剤としてＢＨＴの使用が言及されている。
【００１５】
１９９８年４月１６日におけるＮａｔｉｏｎａｌ  Ｃａｎｄｌｅ  Ａｓｓｏｓｉａｔｉｏｎ  Ｔｅｃｈｎｉｃａｌ  Ｍｅｅｔｉｎｇにおいて、Ｆ．Ａ．Ｂａｌｌｅｎｔｉｎｅらは「登録商標ＣＹＡＳＯＲＢ光吸収剤を用いる着色されたろうそくの褪色の抑制（Inhibiting Color Fading of Dyed Candles with CYASPRBR  Light Absorbers）」という題名の論文を示し、その中で熱酸化および光分解の一般的理論が、着色されたろうそく用ワックスの着色安定性における光吸収剤の効果にに関するデータとともに議論されている。比較された光吸収剤は４−オクチルオキシ−２−ヒドロキシ−ベンゾフェノンＵＶ−５３１；４−メトキシ−２−ヒドロキシベンゾフェノンＵＶ−９；２−（２−ヒドロキシ−５−メチルフェニル）−２Ｈ−ベンゾトリアゾールＵＶ−５３６５；２−（２−ヒドロキシ−５−第三オクチルフェニル）−２Ｈ−ベンゾトリアゾールＵＶ５４１１および２−（２−ヒドロキシ−３，５−ジ第三アミルフェニル）−２Ｈ−ベンゾトリアゾールＵＶ−２３３７）である。
【００１６】
米国特許第５，９６４，９０５号明細書はトリブロックコポリマーおよび高い引火点をもつ炭化水素油を含む着色されたおよび香料入りろうそく用ゲルを教示する。この文献は光（紫外線）吸収剤は可視光または紫外線に曝した際のろうそくの色の保存性を改善するのに使用できることを教示する。２つの好ましい吸収剤はエチルへキシルｐ−メトキシシンナメート（登録商標ＰＡＲＳＯＬ  ＭＣＸ、ロッシュ（Roche）製）および２−(２−ヒドロキシ−５−第三オクチルフェニル)−２Ｈ−ベンゾトリアゾール（登録商標ＣＹＡＳＯＲＢ５４１１、サイテック(Cytec)製）である。
【００１７】
特開平５−９３１６４号公報は着色ワックス製クレヨンの安定化にベンゾトリアゾール紫外線吸収剤およびヒンダードアミンの使用が記載されている。
【００１８】
国際公開公報ＷＯ００／２２０３７は、ヒンダードアミン基により置換され得るマロネート紫外線吸収剤を使用する固体の、成形したおよび着色ワックス製品の安定化を記載する。
【００１９】
本発明は紫外線吸収剤として有効であるだけでなくポリオレフィンフィルム、とくにポリエチレンフィルムに混合した場合にブルーミングに非常に耐性もある新規なベンゾトリアゾール紫外線吸収剤に関する。
すなわち、本発明は、下記において詳述される内容のものであるが、その特に好ましい態様は次の〔１〕乃至〔５〕に関する。
〔１〕（ａ）３５℃ないし５１℃で融解する、炭素原子数２０ないし４０のアルキル３−（２Ｈ−ベンゾトリアゾール−２−イル）−５−第三ブチル−４−ヒドロキシヒドロシンナメートの混合物；
（ｂ）５８℃ないし６３℃で融解する、炭素原子数２０ないし４０のアルキル３−（２Ｈ−ベンゾトリアゾール−２−イル）−５−第三ブチル−４−ヒドロキシヒドロシンナメートの混合物；
（ｃ）３３℃で融解する、炭素原子数２０ないし４０のアルキル３−（５−クロロ−２Ｈ−ベンゾトリアゾール−２−イル）−５−第三ブチル−４−ヒドロキシヒドロシンナメートの混合物；
（ｄ）５７ないし６７℃で融解する、炭素原子数２０ないし４０のアルキル３−（５−クロロ−２Ｈ−ベンゾトリアゾール−２−イル）−５−第三ブチル−４−ヒドロキシヒドロシンナメートの混合物；
（ｅ）炭素原子数２０ないし４０のアルキル３−（５−トリフルオロメチル−２Ｈ−ベンゾトリアゾール−２−イル）−５−第三ブチル−４−ヒドロキシヒドロシンナメートの混合物；
（ｆ）４２℃で融解する、炭素原子数２０ないし４０のアルキル３−（５−フェニルスルホニル−２Ｈ−ベンゾトリアゾール−２−イル）−５−第三ブチル−４−ヒドロキシヒドロシンナメートの混合物；
（ｇ）６５℃ないし７４℃で融解する、炭素原子数２０ないし４０のアルキル３−（５−フェニルスルホニル−２Ｈ−ベンゾトリアゾール−２−イル）−５−第三ブチル−４−ヒドロキシヒドロシンナメートの混合物；
（ｈ）炭素原子数４０ないし６０のアルキル３−（２Ｈ−ベンゾトリアゾール−２−イル）−５−第三ブチル−４−ヒドロキシヒドロシンナメートの混合物；
（ｉ）５−（炭素原子数４０ないし６０のアルコキシカルボニル）−２−（２−ヒドロキシ−３−α−クミル−５−第三オクチルフェニル）−２Ｈ−ベンゾトリアゾールの混合物；
（ｊ）５−（炭素原子数２０ないし４０のアルコキシカルボニル）−２−（２−ヒドロキシ−３−α−クミル−５−第三オクチルフェニル）−２Ｈ−ベンゾトリアゾールの混合物；または
（ｋ）５−［ω−ブチルオキシ−ポリ（プロピレンオキシ）］カルボニル２−（２−ヒドロキシ−３−α−クミル−５−第三オクチルフェニル）−２Ｈ−ベンゾトリアゾールの混合物。
〔２〕熱的、酸化的または光−誘発性の分解に対し安定化された組成物であって、
（ａ）熱的、酸化的または光−誘発性の分解を受けやすい有機材料
（ｂ）〔１〕記載の（ａ）、（ｂ）、（ｃ）、（ｄ）、（ｅ）、（ｆ）、（ｇ）、（ｈ）、（ｉ）、（ｊ）または（ｋ）混合物の有効な安定化量を含む
組成物。
〔３〕さらに、ベンゾトリアゾール、ｓ−トリアジン、ヒドロキシ−ベンゾフェンノン、α−シアノアクリレート、マロネート、サリチレート、オキサニリドおよびベンゾエートよりなる群から選択される少なくとも１種の他の紫外線防止剤を有効な安定剤量で含む〔２〕記載の組成物。
〔４〕（ａ）白色の、着色された、浸漬させた、香料なしおよび／または香料入りのろうそく用ワックス、および
（ｂ）（ｉ）〔１〕記載の（ａ）、（ｂ）、（ｃ）、（ｄ）、（ｅ）、（ｆ）、（ｇ）、（ｈ）、（ｉ）、（ｊ）または（ｋ）混合物の有効安定化量を含む組成物。
〔５〕さらに（ｉｉ）ヒンダードアミンの有効量を含み、（ｉ）対（ｉｉ）の重量比が１０：１ないし１：１０である、〔４〕記載の組成物。
【００２０】
さらに特別には、本発明のベンゾトリアゾールは式（Ｉ）、（II）または（III）
【化５】
0005035784.tif 000002
［式中、Ｇ1およびＧ1’は独立して、水素原子またはハロゲン原子を表し；
Ｇ2およびＧ2’は独立して、水素原子、ハロゲン原子、ニトロ基、シアノ基、Ｅ3ＳＯ−、Ｅ3ＳＯ2−、−ＣＯＯＧ3、炭素原子数１ないし１２のパーフルオロアルキル基、−Ｐ（Ｏ）（Ｃ6Ｈ5）2、−ＣＯ−Ｇ3、−ＣＯ−ＮＨ−Ｇ3、−ＣＯ−Ｎ（Ｇ3）2、−Ｎ（Ｇ3）−ＣＯ−Ｇ3、
【化６】
0005035784.tif 000003
を表し；
Ｇ3は水素原子、炭素原子数１ないし２４の直鎖または枝分かれ鎖のアルキル基、炭素原子数２ないし１８の直鎖または枝分かれ鎖のアルケニル基、炭素原子数５ないし１２のシクロアルキル基、炭素原子数７ないし１５のフェニルアルキル基、フェニル基、またはフェニル環上１ないし４個の炭素原子数１ないし４のアルキル基によって置換された該フェニル基もしくは該フェニルアルキル基を表すか；あるいはＧ3はＴ1またはＴ2を表し；
Ｅ1は水素原子、炭素原子数１ないし２４の直鎖または枝分かれ鎖のアルキル基、炭素原子数２ないし２４の直鎖または枝分かれ鎖のアルケニル基、炭素原子数５ないし１２のシクロアルキル基、炭素原子数７ないし１５のフェニルアルキル基、フェニル基、またはフェニル環上１ないし４個の炭素原子数１ないし４のアルキル基によって置換された前記フェニル基もしくは前記フェニルアルキル基を表し；あるいはＥ1は１または２個のヒドロキシ基により置換された炭素原子数１ないし２４のアルキル基を表すか；またはＥ1は基：−（ＣＨ2）m−ＣＯ−Ｘ−Ｔ1（式中、ｍは０，１または２を表す。）を表し；またはＥ1は基：−（ＣＨ2）p−Ｘ−ＣＯ−Ｔ2（式中、ｐは１，２または３を表す。）を表し；
Ｅ2およびＥ2’は独立して、炭素原子数１ないし２４の直鎖または枝分かれ鎖のアルキル基、炭素原子数２ないし１８の直鎖または枝分かれ鎖のアルケニル基、炭素原子数５ないし１２のシクロアルキル基、炭素原子数７ないし１５のフェニルアルキル基、フェニル基、またはフェニル環上１ないし３個の炭素原子数１ないし４のアルキル基によって置換された前記フェニル基もしくは前記フェニルアルキル基を表すか；あるいはＥ2およびＥ2’は独立して、１またはそれ以上の−ＯＨ、−ＯＣＯＥ11、−ＯＥ4、−ＮＨ2、−ＮＨＣＯＥ11、−ＮＨＥ4もしくは−Ｎ（Ｅ4）2またはそれらの混合により置換された、前記炭素原子数１ないし２４のアルキル基または前記炭素原子数２ないし１８のアルケニル基を表すか、ここでＥ4は直鎖または枝分かれ鎖の炭素原子数１ないし２４のアルキル基を表す；あるいは、１またはそれ以上の−Ｏ−，−ＮＨ−もしくは−ＮＥ4−基またはそれらの混合によって中断され、かつ未置換であるかまたは、１またはそれ以上の−ＯＨ，−ＯＥ4もしくは−ＮＨ2基またはそれらの混合により置換され得る前記アルキル基または前記アルケニル基を表し；またはＥ4はＴ1またはＴ2を表し；あるいは
Ｅ2およびＥ2’は独立して、基：−（ＣＨ2）m−ＣＯ−Ｘ−Ｔ1または基：−（ＣＨ2）p−Ｘ−ＣＯ−Ｔ2を表し；
Ｘは−Ｏ−または−Ｎ（Ｅ16）−を表し；
Ｅ16は水素原子、炭素原子数１ないし１２のアルキル基、１ないし３個の酸素原子で中断された炭素原子数３ないし１２のアルキル基を表し、またはシクロへキシル基もしくは炭素原子数７ないし１５のアルアルキル基を表し；
Ｅ11は直鎖または枝分かれ鎖の炭素原子数１ないし１８のアルキル基、炭素原子数５ないし１２のシクロアルキル基、直鎖または枝分かれ鎖の炭素原子数２ないし１８のアルケニル基、炭素原子数６ないし１４のアリール基または炭素原子数７ないし１５のアルアルキル基を表すか；またはＥ11はＴ1またはＴ2を表し；
Ｅ3は炭素原子数１ないし２０のアルキル基、炭素原子数２ないし２０のヒドロキシアルキル基、炭素原子数３ないし１８のアルケニル基、炭素原子数５ないし１２のシクロアルキル基、炭素原子数７ないし１５のフェニルアルキル基、炭素原子数６ないし１０のアリール基または、１または２個の炭素原子数１ないし４のアルキル基によって置換された前記アリール基またはパールフルオロアルキル部分が６ないし１６個の炭素原子からなるものである１，１，２，２−テトラヒドロパーフルオロアルキル基を表し；
Ｌは炭素原子数１ないし１２のアルキレン基、炭素原子数２ないし１２のアルキリデン基、ベンジリデン基、ｐ−キシリレン基、α，α，α’，α’−テトラメチル−ｍ−キシリレン基またはシクロアルキリデン基を表し、および
Ｔは−ＳＯ−、−ＳＯ2−、−ＳＯ−Ｅ−ＳＯ−、−ＳＯ2−Ｅ−ＳＯ2−、−ＣＯ−、−ＣＯ−ＣＨ2−ＣＯ−、−ＣＯ−Ｅ−ＣＯ−、−ＣＯＯ−Ｅ−ＯＣＯ−または−ＣＯ−ＮＧ5−Ｅ−ＮＧ5−ＣＯ−を表し；
基中、Ｅは炭素原子数２ないし１２のアルキレン基、炭素原子数５ないし１２のシクロアルキレン基、または炭素原子数８ないし１２のシクロヘキシレン基で中断されるか、またはそれを末端基にもつアルキレン基を表し；
Ｇ5はＧ3または水素原子を表し；
Ｔ1は炭素原子数２５ないし１００の直鎖または枝分かれ鎖のアルキル基、または１個のヒドロキシル基によって置換されかつ、１個のオキサ部分により中断された前記アルキル基、またはこのようなアルキル部分の混合を表し；
Ｔ1は−（Ｒ−Ｏ）n−Ｒ−ＯＧ3（基中、Ｒはエチレン基、プロピレン基、トリメチレン基、１，２−ブチレン基またはテトラメチレン基を表し、およびｎは、Ｔ1中の炭素原子の総数が少なくとも２５であるように、６ないし４９を表す。）を表し；および
Ｔ2は炭素原子数２３ないし１００の直鎖または枝分かれ鎖のアルキル基を表し；そして、
但し、Ｅ1およびＥ2の少なくとも一方は基：−（ＣＨ2）m−ＣＯ−Ｘ−Ｔ1または基：−（ＣＨ2）p−Ｘ−ＣＯ−Ｔ2を表すか；あるいはＧ3はＴ1またはＴ2を表す。］で表されるものである。
【００２１】
種々の置換基にあるアルキル基は直鎖または枝分かれ鎖のものであってよい。１ないし２０個の炭素原子を含むアルキル基の例は、メチル基、エチル基、プロピル基、イソプロピル基、ブチル基、２−ブチル基、イソブチル基、第三ブチル基、ペンチル基、２−ペンチル基、ヘキシル基、ヘプチル基、オクチル基、２−エチルへキシル基、第三オクチル基、ノニル基、デシル基、ウンデシル基、ドデシル基、トリデシル基、テトラデシル基、ヘキサデシル基およびオクタデシル基である。
【００２２】
種々の置換基としてのアルケニル基は直鎖または枝分かれ鎖のものであってよい。炭素原子数２ないし１８のアルケニル基の例はビニル基、アリル基、２−メチルアリル基、ブテニル基、ヘキセニル基、ウンデセニル基およびオクタデセニル基である。
【００２３】
炭素原子数７ないし９のフェニルアルキル基は例えば、ベンジル基、フェニルプロピル基、α，α−ジメチルベンジル基またはα−メチルベンジル基である。
【００２４】
炭素原子数９ないし１１のフェニルアルキル基は例えばα，α−ジメチルベンジル基、α、α−メチルエチルベンジル基またはα，α−ジエチルベンジル基である。
【００２５】
炭素原子数５ないし１２のシクロアルキル基は代表的にはシクロペンチル基、メチルシクロペンチル基、ジメチルシクロペンチル基、シクロへキシル基、メチルシクロへキシル基である。
【００２６】
−ＯＨで置換されたアルキル基は代表的には２−ヒドロキシエチル基、２−ヒドロキシプロピル基または２−ヒドロキシブチル基である。
【００２７】
炭素原子数１ないし８のアルコキシ基で、好ましくは炭素原子数１ないし４のアルコキシ基、特にメトキシ基またはエトキシ基で置換された炭素原子数１ないし２４のアルキル基は、代表的には、２−メトキシエチル基、２−エトキシエチル基、３−メトキシプロピル基、３−エトキシプロピル基、３−ブトキシプロピル基、３−オクトキシプロピル基および４−メトキシブチル基である。
【００２８】
炭素原子数１ないし８のアルコキシ基、好ましくは炭素原子数１ないし４のアルコキシ基は、代表的にはメトキシ基、エトキシ基、プロポキシ基、イソプロポキシ基、ブトキシ基、イソブトキシ基、ペントキシ基、イソペントキシ基、ヘキソキシ基、ヘプトキシ基またはオクトキシ基である。
【００２９】
ＮまたはＯ原子の少なくとも１つによって中断された炭素原子数２ないし１８のアルキレン橋は、例えば−ＣＨ2−Ｏ−ＣＨ2−ＣＨ2−、−ＣＨ2−Ｏ−ＣＨ2−ＣＨ2−ＣＨ2−、−ＣＨ2−Ｏ−ＣＨ2−ＣＨ2−ＣＨ2−ＣＨ2−、−ＣＨ2−Ｏ−ＣＨ2−ＣＨ2−Ｏ−ＣＨ2−、−ＣＨ2−ＮＨ−ＣＨ2−ＣＨ2−、−ＣＨ2−ＮＨ−ＣＨ2−ＣＨ2−ＣＨ2−、−ＣＨ2−ＮＨ−ＣＨ2−ＣＨ2−ＣＨ2−ＣＨ2、−ＣＨ2−ＮＨ−ＣＨ2−ＣＨ2−ＮＨ−ＣＨ2−、−ＣＨ2−ＮＨ−ＣＨ2−ＣＨ2−Ｏ−ＣＨ2−である。
アリール基は好ましくはフェニル基およびナフチル基である。
【００３０】
Ｔ1またはＴ2がアルキル基または基：−（Ｒ−Ｏ）n−Ｒ−ＯＧ3であって、このような部分が通常、示された原子の総数の範囲内にある分子量の混合物であると理解されるべきである。
Ｒはエチレンである場合には、基Ｔ1は−（ＣＨ2ＣＨ2Ｏ）n−ＣＨ2ＣＨ2ＯＧ3（式中、ｎは１２ないし４９である。）である。
Ｒがプロピレンの場合、基Ｔ1は−（ＣＨ（ＣＨ3）ＣＨ2Ｏ）n−ＣＨ（ＣＨ3）ＣＨ2ＯＧ3（ｎは８ないし３２である。）を表す。
Ｒがトリメチレンの場合、基Ｔ1は−（ＣＨ2ＣＨ2ＣＨ2Ｏ）n−ＣＨ2ＣＨ2ＣＨ2ＯＧ3（ｎは８ないし３２である。）を表す。
Ｒがテトラメチレンの場合、基Ｔ1は−（ＣＨ2ＣＨ2ＣＨ2ＣＨ2Ｏ）n−ＣＨ2ＣＨ2ＣＨ2ＣＨ2ＯＧ3（ｎは６ないし２４である。）を表す。Ｒが１，２−ブチレン基の場合、Ｔ1は−（ＣＨ（ＣＨ2ＣＨ3）ＣＨ2Ｏ）n−ＣＨ（ＣＨ2ＣＨ3）ＣＨ2ＯＧ3（ｎは６ないし２４である。）を表す。
【００３１】
式Ｉ
【化７】
0005035784.tif 000004
で表される化合物の好ましい態様は、
式中、Ｇ1は水素原子を表し；
Ｇ2は水素原子、クロロ基、フルオロ基、シアノ基、Ｅ3ＳＯ−、Ｅ3ＳＯ2−、−ＣＯＯＧ3、ＣＦ3、−ＣＯ−Ｇ3、−ＣＯ−ＮＨ−Ｇ3または−ＣＯ−Ｎ（Ｇ3）2を表し；
Ｇ3は水素原子、炭素原子数１ないし２４の直鎖または枝分かれ鎖のアルキル基、炭素原子数２ないし１８の直鎖または枝分かれ鎖のアルケニル基、炭素原子数５ないし１２のシクロアルキル基、炭素原子数７ないし１５のフェニルアルキル基またはフェニル基を表すか；あるいはＧ3はＴ1またはＴ2を表し；
Ｅ1は水素原子、炭素原子数１ないし２４の直鎖または枝分かれ鎖のアルキル基、炭素原子数２ないし２４の直鎖または枝分かれ鎖のアルケニル基、炭素原子数５ないし１２のシクロアルキル基、炭素原子数７ないし１５のフェニルアルキル基またはフェニル基；またはＥ1は基：−（ＣＨ2）m−ＣＯ−Ｘ−Ｔ1（式中、ｍは０，１または２を表す。）を表し；またはＥ1は基：−（ＣＨ2）p−Ｘ−ＣＯ−Ｔ2（式中、ｐは１，２または３を表す。）を表し；
Ｅ2は炭素原子数１ないし２４の直鎖または枝分かれ鎖のアルキル基、炭素原子数２ないし１８の直鎖または枝分かれ鎖のアルケニル基、炭素原子数５ないし１２のシクロアルキル基、炭素原子数７ないし１５のフェニルアルキル基またはフェニル基を表し；あるいはＥ2は１またはそれ以上の−ＯＨ、−ＯＣＯＥ11、−ＯＥ4、−ＮＨＣＯＥ11、−ＮＨＥ4もしくは−Ｎ（Ｅ4）2またはそれらの混合により置換された、前記炭素原子数１ないし２４の直鎖または枝分かれ鎖のアルキル基または前記炭素原子数２ないし１８の直鎖または枝分かれ鎖のアルケニル基を表すか、ここでＥ4は炭素原子数１ないし２４の直鎖または枝分かれ鎖のアルキル基を表す；あるいは、１またはそれ以上の−Ｏ−，−ＮＨ−もしくは−ＮＥ4−基またはそれらの混合によって中断され、かつ未置換であるかまたは、１またはそれ以上の−ＯＨ，−ＯＥ4もしくは−ＮＨ2基またはそれらの混合により置換され得る前記アルキル基または前記アルケニル基を表し；またはＥ4はＴ1またはＴ2を表し；あるいはＥ2は基：−（ＣＨ2）m−ＣＯ−Ｘ−Ｔ1または基：−（ＣＨ2）p−Ｘ−ＣＯ−Ｔ2を表し；
Ｘは−Ｏ−または−Ｎ（Ｅ16）−を表し；
Ｅ16は水素原子を表し；
Ｅ11は直鎖または枝分かれ鎖の炭素原子数１ないし１８のアルキル基；炭素原子数５ないし１２のシクロアルキル基、炭素原子数６ないし１４のアリール基または炭素原子数７ないし１５のアルアルキル基を表すか；またはＥ11はＴ1またはＴ2を表し；
Ｅ3は炭素原子数１ないし２０のアルキル基、炭素原子数２ないし２０のヒドロキシアルキル基、炭素原子数５ないし１２のシクロアルキル基、炭素原子数７ないし１５のフェニルアルキル基または炭素原子数６ないし１０のアリール基を表し；
Ｔ1は炭素原子数２５ないし７０の直鎖または枝分かれ鎖のアルキル基、または１個のヒドロキシル基によって置換されかつ、１個のオキサ部分により中断された前記アルキル基、またはこのようなアルキル部分の混合を表し；あるいは
Ｔ1は−（Ｒ−Ｏ）n−Ｒ−ＯＨ（基中、Ｒはエチレン基、プロピレン基、トリメチレン基またはテトラメチレン基を表し、およびｎは、Ｔ1中の炭素原子の総数が少なくとも２５であるように、６ないし４９を表す。）を表し；および
Ｔ2は炭素原子数２３ないし７０の直鎖または枝分かれ鎖のアルキル基を表し；
但し、Ｅ1およびＥ2の少なくとも一方は基：−（ＣＨ2）m−ＣＯ−Ｘ−Ｔ1または基：−（ＣＨ2）p−Ｘ−ＣＯ−Ｔ2を表すか；あるいはＧ3はＴ1またはＴ2を表す、ものである。
【００３２】
式III
【化８】
0005035784.tif 000005
で表される化合物の好ましい態様は、
式中、Ｇ1およびＧ1’は水素原子を表し；
Ｇ2およびＧ2’は独立して、水素原子、クロロ基、フルオロ基、シアノ基、Ｅ3ＳＯ−、Ｅ3ＳＯ2−、−ＣＯＯＧ3、ＣＦ3、−ＣＯ−Ｇ3、−ＣＯ−ＮＨ−Ｇ3または−ＣＯ−Ｎ（Ｇ3）2を表し；
Ｇ3は水素原子、炭素原子数１ないし２４の直鎖または枝分かれ鎖のアルキル基、炭素原子数２ないし１８の直鎖または枝分かれ鎖のアルケニル基、炭素原子数５ないし１２のシクロアルキル基、炭素原子数７ないし１５のフェニルアルキル基または、フェニル基を表し；あるいはＧ3はＴ1またはＴ2を表し；
Ｅ2およびＥ2’は独立して、炭素原子数１ないし２４の直鎖または枝分かれ鎖のアルキル基、炭素原子数２ないし１８の直鎖または枝分かれ鎖のアルケニル基、炭素原子数５ないし１２のシクロアルキル基、炭素原子数７ないし１５のフェニルアルキル基、またはフェニル基を表し；あるいはＥ2およびＥ2’は独立して、１またはそれ以上の−ＯＨ、−ＯＣＯＥ11、−ＯＥ4、−ＮＨＣＯＥ11、−ＮＨＥ4もしくは−Ｎ（Ｅ4）2またはそれらの混合により置換された、前記炭素原子数１ないし２４のアルキル基または前記炭素原子数２ないし１８の直鎖または枝分かれ鎖のアルケニル基を表すか、ここでＥ4は炭素原子数１ないし２４の直鎖または枝分かれ鎖のアルキル基を表す；あるいは、１またはそれ以上の−Ｏ−，−ＮＨ−もしくは−ＮＥ4−基またはそれらの混合によって中断され、かつ未置換であるかまたは、１またはそれ以上の−ＯＨ，−ＯＥ4もしくは−ＮＨ2基またはそれらの混合により置換され得る前記アルキル基または前記アルケニル基を表すか；または、Ｅ4はＴ1またはＴ2を表し；またはＥ2およびＥ2’は独立して、基：−（ＣＨ2）m−ＣＯ−Ｘ−Ｔ1または基：−（ＣＨ2）p−Ｘ−ＣＯ−Ｔ2を表し；
Ｅ16は水素原子を表し；
Ｅ11は直鎖または枝分かれ鎖の炭素原子数１ないし１８のアルキル基、炭素原子数５ないし１２のシクロアルキル基、炭素原子数６ないし１４のアリール基または炭素原子数７ないし１５のアルアルキル基を表すか；またはＥ11はＴ1またはＴ2を表し；
Ｅ3は炭素原子数１ないし２０のアルキル基、炭素原子数２ないし２０のヒドロキシアルキル基、炭素原子数５ないし１２のシクロアルキル基、炭素原子数７ないし１５のフェニルアルキル基または炭素原子数６ないし１０のアリール基を表し；
Ｌは炭素原子数１ないし１２のアルキレン基、炭素原子数２ないし１２のアルキリデン基、ベンジリデン基、ｐ−キシリレン基、α，α，α’，α’−テトラメチル−ｍ−キシリレン基またはシクロアルキリデン基を表し；
Ｔ1は炭素原子数２５ないし７０の直鎖または枝分かれ鎖のアルキル基、または１個のヒドロキシル基によって置換されかつ、１個のオキサ部分により中断された前記アルキル基、またはこのようなアルキル部分の混合を表し；
Ｔ1は−（Ｒ−Ｏ）n−Ｒ−ＯＨ（基中、Ｒはエチレン基、プロピレン基、トリメチレン基またはテトラメチレン基を表し、およびｎは、Ｔ1中の炭素原子の総数が少なくとも２５であるように、６ないし４９を表す。）を表し；および
Ｔ2は炭素原子数２３ないし７０の直鎖または枝分かれ鎖のアルキル基を表し；
但し、Ｅ2およびＥ2’の少なくとも一方は基：−（ＣＨ2）m−ＣＯ−Ｘ−Ｔ1または基：−（ＣＨ2）p−Ｘ−ＣＯ−Ｔ2を表すか；あるいは少なくともＧ2およびＧ2’の一方はＴ1またはＴ2を表す、ものである。
【００３３】
特別に好ましい化合物は：
（ａ）３５℃ないし５１℃で融解する、炭素原子数２０ないし４０のアルキル３−（２Ｈ−ベンゾトリアゾール−２−イル）−５−第三ブチル−４−ヒドロキシヒドロシンナメート；
（ｂ）５８℃ないし６３℃で融解する、炭素原子数２０ないし４０のアルキル３−（２Ｈ−ベンゾトリアゾール−２−イル）−５−第三ブチル−４−ヒドロキシヒドロシンナメート；
（ｃ）３３℃で融解する、炭素原子数２０ないし４０のアルキル３−（５−クロロ−２Ｈ−ベンゾトリアゾール−２−イル）−５−第三ブチル−４−ヒドロキシヒドロシンナメート；
（ｄ）５７ないし６７℃で融解する、炭素原子数２０ないし４０のアルキル３−（５−クロロ−２Ｈ−ベンゾトリアゾール−２−イル）−５−第三ブチル−４−ヒドロキシヒドロシンナメート；
（ｅ）炭素原子数２０ないし４０のアルキル３−（５−トリフルオロメチル−２Ｈ−ベンゾトリアゾール−２−イル）−５−第三ブチル−４−ヒドロキシヒドロシンナメート；
（ｆ）４２℃で融解する、炭素原子数２０ないし４０のアルキル３−（５−フェニルスルホニル−２Ｈ−ベンゾトリアゾール−２−イル）−５−第三ブチル−４−ヒドロキシヒドロシンナメート；
（ｇ）６５℃ないし７４℃で融解する、炭素原子数２０ないし４０のアルキル３−（５−フェニルスルホニル−２Ｈ−ベンゾトリアゾール−２−イル）−５−第三ブチル−４−ヒドロキシヒドロシンナメート；
（ｈ）炭素原子数４０ないし６０のアルキル３−（２Ｈ−ベンゾトリアゾール−２−イル）−５−第三ブチル−４−ヒドロキシヒドロシンナメート；
（ｉ）５−（炭素原子数４０ないし６０のアルコキシカルボニル）−２−（２−ヒドロキシ−３−α−クミル−５−第三オクチルフェニル）−２Ｈ−ベンゾトリアゾール；
（ｊ）５−（炭素原子数２０ないし４０のアルコキシカルボニル）−２−（２−ヒドロキシ−３−α−クミル−５−第三オクチルフェニル）−２Ｈ−ベンゾトリアゾール；または（ｋ）５−［ω−ブチルオキシ−ポリ（プロピレンオキシ）］カルボニル２−（２−ヒドロキシ−３−α−クミル−５−第三オクチルフェニル）−２Ｈ−ベンゾトリアゾールである。
【００３４】
本発明はまた、熱的、酸化的または光−誘発性の分解に対し安定化された組成物であって、
（ａ）熱的、酸化的または光−誘発性の分解を受けやすい有機材料
（ｂ）上記の式Ｉ，IIまたはIIIで表される化合物の有効な安定化量を含む組成物に関する。
【００３５】
本発明の好ましい一態様では、前記有機材料が天然、半合成または合成ポリマーである。
【００３６】
一般に安定化され得るポリマーは以下のものを含む：
１．モノオレフィンおよびジオレフィンのポリマー、例えばポリプロピレン、ポリイソブチレン、ポリブト−１−エン、ポリ−４−メチルペント−１−エン、ポリイソプレンまたはポリブタジエン、ならびにシクロオレフィン例えばシクロペンテンまたはノルボルネンのポリマー、（所望により架橋結合できる）ポリエチレン、例えば高密度ポリエチレン（ＨＤＰＥ）、低密度ポリエチレン（ＬＤＰＥ）、線状低密度ポリエチレン（ＬＬＤＰＥ）、枝分れ低密度ポリエチレン（ＢＬＤＰＥ）。
【００３７】
ポリオレフィン、すなわち先の段落中で例示したようなモノオレフィンのポリマー、好ましくはポリエチレンおよびポリプロピレンは種々の方法、特に以下の方法により製造できる：
ａ）（通常、高圧および高温においての）ラジカル重合
ｂ）通常周期表のIVｂ、Ｖｂ、VIｂまたはVIII属の金属の１個以上を含む触媒を使用する触媒重合。これらの金属は通常、π−配位またはσ−配位のどちらか一方であってよい、例えば酸化物、ハロゲン化物、アルコラート、エステル、エーテル、アミン、アルキル、アルケニルおよび／またはアリールのような配位子の１つ以上を持つ。これら金属錯体は遊離型であるか例えば活性化塩化マグネシウム、塩化チタン（III)、酸化アルミニウムまたは酸化珪素のような支持体に固定化していてよい。これらの触媒は重合媒体中に可溶または不溶であってよい。触媒はそれ自体重合において使用でき、または、例えば金属アルキル、金属水素化物、金属アルキルハライド、金属アルキル酸化物または金属アルキルオキサン（該金属は周期表のIa、IIa および／またはIIIa属の元素である。）のような別の活性剤が使用できる。活性剤は例えば、他のエステル、エーテル、アミンもしくはシリルエーテル基により都合良く改良され得る。
これら触媒系は通常フィリップス(Phillips)、スタンダードオイルインディアナ(Standard Oil Indiana)、チグラー（−ナッタ）〔Ziegler-(Natta) 〕、ＴＮＺ〔デュポン社(Dupont)〕、メタロセンまたはシングルサイト触媒（ＳＳＣ）と称されるものである。
【００３８】
２．  １．に記載したポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）およびポリエチレンの異なるタイプの混合物（例えば、ＬＤＰＥ／ＨＤＰＥ）。
【００３９】
３．モノオレフィンとジオレフィン相互または他のビニルモノマーとのコポリマー、例えばエチレン／プロピレンコポリマー、線状低密度ポリエチレン（ＬＬＤＰＥ）およびその低密度ポリエチレン（ＬＤＰＥ）との混合物、プロピレン／ブト−１−エンコポリマー、プロピレン／イソブチレンコポリマー、エチレン／ブト−１−エンコポリマー、エチレン／ヘキセンコポリマー、エチレン／メチルペンテンコポリマー、エチレン／ヘプテンコポリマー、エチレン／オクテンコポリマー、プロピレン／ブタジエンコポリマー、イソブチレン／イソプレンコポリマー、エチレン／アルキルアクリレートコポリマー、エチレン／アルキルメタクリレートコポリマー、エチレン／ビニルアセテートコポリマーおよびそれらコポリマーと一酸化炭素のコポリマーまたはエチレン／アクリル酸コポリマーおよびそれらの塩類（アイオノマー）およびエチレンとプロピレンとジエン例えばヘキサジエン、ジシクロペンタジエンまたはメチレン−ノルボルネンのようなものとのターポリマー；ならびに前記コポリマー相互の混合物および１．に記載したポリマーとの混合物、例えばポリプロピレン／エチレン−プロピレン−コポリマー、ＬＤＰＥ／エチレン−ビニルアセテート（ＥＶＡ）コポリマー、ＬＤＰＥ／エチレンアクリル酸（ＥＡＡ）コポリマー、ＬＬＤＰＥ／ＥＶＡ、ＬＬＤＰＥ／ＥＡＡおよび交互またはランダムポリアルキレン／一酸化炭素−コポリマー；ならびに他のポリマーとこれらの混合物、例えばポリアミド。
【００４０】
４. それらの水素化変性物（例えば粘着付与剤）およびポリアルキレンとデンプンの混合物を含む炭化水素樹脂（例えば炭素原子数５ないし９）。
５．ポリスチレン、ポリ−（ｐ−メチルスチレン）、ポリ−（α−メチルスチレン）。
【００４１】
６．スチレンまたは、α−メチルスチレンとジエンもしくはアクリル誘導体とのコポリマー、例えばスチレン／ブタジエン、スチレン／アクリロニトリル、スチレン／アルキルメタクリレート、スチレン／ブタジエン／アルキルアクリレート、スチレン／ブタジエン／アルキルメタクリレート、スチレン／無水マレイン酸、スチレン／アクリロニトリル／メチルアクリレート；スチレンコポリマーと他のポリマー、例えばポリアクリレート、ジエンポリマーまたはエチレン／プロピレン／ジエンターポリマーとの高衝撃強度の混合物；およびスチレンのブロックコポリマー、例えばスチレン／ブタジエン／スチレン、スチレン／イソプレン／スチレン、スチレン／エチレン／ブチレン／スチレン、又はスチレン／エチレン／プロピレン／スチレン。
【００４２】
７．スチレンまたはα−メチルスチレンのグラフトコポリマー、例えばポリブタジエンにスチレン、ポリブタジエン−スチレンまたはポリブタジエン−アクリロニトリルにスチレンのようなもの；ポリブタジエンにスチレンおよびアクリロニトリル（またはメタアクリロニトリル）；ポリブタジエンにスチレン、アクリロニトリルおよびメチルメタクリレート；ポリブタジエンにスチレンおよび無水マレイン酸；ポリブタジエンにスチレン、アクリロニトリルおよび無水マレイン酸またはマレインイミド；ポリブタジエンにスチレンおよびマレインイミド；ポリブタジエンにスチレンおよびアルキルアクリレートまたはメタクリレート、エチレン／プロピレン／ジエンターポリマーにスチレンおよびアクリロニトリル、ポリアクリレートまたはポリメタクリレートにスチレンおよびアクリロニトリル、アクリレート／ブタジエンコポリマーにスチレンおよびアクリロニトリル、ならびにこれらと６．に列挙したコポリマーとの混合物、例えばＡＢＳ、ＭＢＳ、ＡＳＡおよびＡＥＳポリマーとして知られているコポリマー混合物。
【００４３】
８．ハロゲン含有ポリマー、例えばポリクロロプレン、塩素化ゴム、塩素化もしくはクロロスルホン化ポリエチレン、エチレンおよび塩素化エチレンのコポリマー、エピクロロヒドリンホモ−およびコポリマー、特にハロゲン含有ビニル化合物からのポリマー、例えばポリ塩化ビニル、ポリ塩化ビニリデン、ポリフッ化ビニル、およびポリフッ化ビニリデンならびにこれらのコポリマー、例えば塩化ビニル／塩化ビニリデン、塩化ビニル／酢酸ビニルまたは塩化ビニリデン／酢酸ビニルコポリマー。
【００４４】
９．α，β−不飽和酸、およびその誘導体から誘導されたポリマー、例えばポリアクリレートおよびポリメタクリレート；ブチルアクリレートとの耐衝撃性改良ポリメチルメタクリレート、ポリアクリルアミドおよびポリアクリロニトリル。
【００４５】
10．上記９に挙げたモノマーの相互または他の不飽和モノマーとのコポリマー、例えばアクリロニトリル／ブタジエンコポリマー、アクリロニトリル／アルキルアクリレートコポリマー、アクリロニトリル／アルコキシアルキルアクリレートまたはアクリロニトリル／ハロゲン化ビニルコポリマー、又はアクリロニトリル／アルキルメタクリレート／ブタジエンターポリマー。
【００４６】
11．不飽和アルコールおよびアミンまたはそれらのアシル誘導体またはそれらのアセタールから誘導されたポリマー、例えばポリビニルアルコール、ポリ酢酸ビニル、ポリビニルステアレート、ポリビニルベンゾエート、ポリビニルマレエート、ポリビニルブチラール、ポリアリルフタレートまたはポリアリルメラミン；ならびにそれらと上記１．に記載したオレフィンとのコポリマー。
【００４７】
12．環状エーテルのホモポリマーおよびコポリマー、例えばポリアルキレングリコール、ポリエチレンオキシド、ポリプロピレンオキシドまたはそれらとビスグリシジルエーテルとのコポリマー。
【００４８】
13. ポリアセタール、例えばポリオキシメチレンおよびエチレンオキシドをコモノマーとして含むポリオキシメチレン；熱可塑性ポリウレタン、アクリレートまたはＭＢＳで変性させたポリアセタール。
【００４９】
14．ポリフェニレンオキシドおよびスルフィド、ならびにポリフェニレンオキシドとスチレンポリマーまたはポリアミドとの混合物。
【００５０】
15. 一方の成分としてヒドロキシ末端基を含むポリエーテル、ポリエステルまたはポリブタジエンと他方の成分として脂肪族または芳香族ポリイソシアネートとから誘導されたポリウレタンならびにその前駆物質。
【００５１】
16. ジアミンおよびジカルボン酸および／またはアミノカルボン酸または相当するラクタムから誘導されたポリアミドおよびコポリアミド。例えばポリアミド４、ポリアミド６、ポリアミド６／６、６／１０、６／９、６／１２、４／６および１２／１２、ポリアミド１１、ポリアミド１２、ｍ−キシレンジアミンおよびアジピン酸から出発する芳香族ポリアミド；ヘキサメチレンジアミンおよびイソフタル酸および／またはテレフタル酸および所望により変性剤としてのエラストマーから製造されるポリアミド、例えはポリ−２，４，４−（トリメチルヘキサメチレン）テレフタルアミドまたはポリ−ｍ−フェニレンイソフタルアミド；さらに、前記ポリアミドとポリオレフィン、オレフィンコポリマー、アイオノマーまたは化学的に結合またはグラフトしたエラストマーとのブロックコポリマー；またはこれらとポリエーテル、例えばポリエチレングリコール、ポリプロピレングリコールまたはポリテトラメチレングリコールとのブロックコポリマー；ならびにＥＰＤＭまたはＡＢＳで変性させたポリアミドまたはコポリアミド；加工の間に縮合させたポリアミド（ＲＩＭ−ポリアミド系）。
【００５２】
17. ポリ尿素、ポリイミド、ポリアミド−イミドおよびポリベンズイミダゾール。
【００５３】
18. ジカルボン酸およびジオールから、および/ またはヒドロキシカルボン酸または相当するラクトンから誘導されたポリエステル、例えばポリエチレンテレフタレート、ポリブチレンテレフタレート、ポリ−１, ４−ジメチロール−シクロヘキサンテレフタレート、およびポリヒドロキシベンゾエートならびにヒドロキシ末端基を含有するポリエーテルから誘導されたブロック−コポリエーテル−エステル；およびまたポリカーボネートまたはＭＢＳにより改良されたポリエステル。
【００５４】
19. ポリカーボネートおよびポリエステル−カーボネート。
20. ポリスルホン、ポリエーテルスルホンおよびポリエーテルケトン。
21．一方でアルデヒドから、および他方でフェノール、尿素またはメラミンから誘導された架橋ポリマー、例えばフェノール／ホルムアルデヒド樹脂、尿素／ホルムアルデヒド樹脂およびメラミン／ホルムアルデヒド樹脂。
22．乾性もしくは非乾性アルキッド樹脂。
【００５５】
23．飽和および不飽和ジカルボン酸と多価アルコールおよび架橋剤としてビニル化合物とのコポリエステルから誘導された不飽和ポリエステル樹脂および低燃焼性のそれらのハロゲン含有変成物。
【００５６】
24．置換アクリル酸エステル、例えばエポキシアクリレート、ウレタンアクリレートまたはポリエステル−アクリレートから誘導された架橋性アクリル樹脂。
【００５７】
25．メラミン樹脂、尿素樹脂、イソシアネート、イソシアヌレート、ポリイソシアネートまたはエポキシ樹脂で架橋させたアルキッド樹脂、ポリエステル樹脂およびアクリレート樹脂。
【００５８】
26．ポリエポキシドから、例えばビスグリシジルエーテルからまたは環状脂肪族エポキシドから誘導された架橋エポキシ樹脂。
【００５９】
27．天然ポリマー、例えば、セルロース、ゴム、ゼラチンおよびそれらを化学変性した同族誘導体、例えば酢酸セルロース、プロピオン酸セルロースおよび酪酸セルロース、およびセルロースエーテル、例えばメチルセルロース；ならびにロジンおよびそれらの誘導体。
【００６０】
28．前述のポリマーの混合物（ポリブレンド）、例えばＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ。
【００６１】
29．純粋なモノマー化合物またはそれらの混合物からなる天然および合成有機材料、例えば鉱油、動物または植物脂肪、オイルおよびワックスまたは合成エステル（例えばフタレート、アジペート、ホスフェートまたはトリメリテート）に基づいたオイル、脂肪およびワックス、ならびに代表的には紡糸組成物として用いられるいずれか重量比での合成エステルと鉱油との混合物、ならびにそれら材料の水性エマルジョン。
【００６２】
30．天然または合成ゴムの水性エマルジョン、例えば天然ラテックス、またはカルボキシル化スチレン−ブタジエンコポリマーのラテックス。
【００６３】
31．例えば、米国特許第４，２５９，４６７号に記載された軟質、親水性ポリシロキサンおよび米国特許第４，３５５，１４７号に記載された硬質ポリオルガノシロキサンのようなポリシロキサン。
【００６４】
32．不飽和アクリルポリアセトアセテート樹脂もしくは不飽和アクリル樹脂と組合わせるポリケチミン。不飽和アクリル樹脂はウレタンアクリレート、ポリエーテルアクリレート、側鎖不飽和基をもつビニルまたはアクリルコポリマーおよびアクリル化メラミン。ポリケチミンは酸触媒の存在下ポリアミンおよびポリケトンから製造される。
【００６５】
33．エチレン性不飽和モノマーまたはオリゴマーおよびポリ不飽和脂肪族オリゴマーを含む放射線硬化性組成物。
【００６６】
34．ＬＳＥ−４１０３（モンサント社(Monsanto)) のようなエポキシ官能コエーテル化（coetherified) したハイソリッドメラミン樹脂により架橋された光安定性エポキシ樹脂のようなエポキシメラミン樹脂。
【００６７】
一般に、本発明の化合物は安定化される組成物の約０．０１ないし約５重量％で使用されるが、これは特に基材および用途によって変化されるものである。有利な範囲は約０．０５ないし約３％、そして特には０．０５ないし約２％である。しかしながら、いくつかの高性能フィルムまたは同時押し出しにより製造されるような積層体の紫外線吸収性層において本発明の化合物を５ないし１５重量％含むことができる。５ないし１０重量％の濃度はある種の同時押出し用途における典型である。
【００６８】
好ましくは前記ポリマーは熱可塑性のポリマーである
【００６９】
本発明の化合物は、ポリオレフィン、ポリカーボネート、スチレン系樹脂、ＡＢＳ、ナイロン（ポリアミド）、ポリエステル、ポリウレタン、ポリアクリレート、ゴム変性スチレン系樹脂、ポリ（塩化ビニル）、ポリ（ビニルブチラール）、ポリアセタール（ポリオキシメチレン）あるいは、その他のブレンド、またはポリ（エチレン／１，４−シクロヘキシレンジメチレンテレフタレート）ＰＥＴＧのようなコポリマーまたはエチレン／アクリル酸コポリマーまたはその塩（アイオノマー）のための有効な安定剤である。
【００７０】
前記ポリマーの特に好ましい種類はポリエステル；例えばポリ（エチレンテレフタレート）、ポリ（ブチレンテレフタレート）またはポリ（エチレンナフタレンジカルボキシレート）であるかまたはコポリマーであるポリ（エチレン／１，４−シクロヘキシレンジメチレンテレフタレート）ＰＥＴＧである。
【００７１】
好ましいポリマーの他の種類はポリオレフィンまたはポリカーボネートのような熱可塑性のポリマーを含む。
特別に好ましいものはポリエチレンまたはポリプロピレンである。最も好ましくは、ポリオレフィンは低密度ポリエチレン（ＬＤＰＥ）である。
【００７２】
本発明の安定剤は有機ポリマー中にその成型品の製造の前にいずれかの都合の良い段階において慣用の技術によって容易に均質混合できる。例えば安定剤はポリマーと乾燥粉体形態で混合でき、または安定剤の懸濁物もしくはエマルジョンはポリマーの溶液、懸濁物、またはエマルジョンと混合できる。得られた本発明の安定化されたポリマー組成物はまた、所望により約０．０１ないし約１０重量％、好ましくは約０．０２５ないし約２重量％、および特には約０．１ないし約２重量％の、以下に示すような材料またはその混合物のような様々な慣用の添加物を含むことができる。
【００７３】
１．酸化防止剤
１．１．アルキル化モノフェノール、例えば、
２，６−ジ−第三ブチル−４−メチルフェノール、
２−第三ブチル−４，６−ジメチルフェノール、
２，６−ジ−第三ブチル−４−エチルフェノール、
２，６−ジ−第三ブチル−４−ｎ−ブチルフェノール、
２，６−ジ−第三ブチル−４−イソブチルフェノール、
２，６−ジシクロペンチル−４−メチルフェノール、
２−（α−メチルシクロヘキシル）−４，６−ジメチルフェノール、
２，６−ジ−オクタデシル−４−メチルフェノール、
２，４，６−トリシクロヘキシルフェノール、
２，６−ジ−第三ブチル−４−メトキシメチルフェノール。
１．２．アルキル化ヒドロキノン、例えば、
２，６−ジ−第三ブチル−４−メトキシフェノール、
２，５−ジ−第三ブチルヒドロキノン、
２，５−ジ−第三アミルヒドロキノン、
２，６−ジ−フェニル−４−オクタデシルオキシフェノール。
１．３．ヒドロキシル化チオジフェニルエーテル、例えば、
２，２’−チオビス（６−第三ブチル−４−メチルフェノール）、
２，２’−チオビス（４−オクチルフェノール）、
４，４’−チオビス（６−第三ブチル−３−メチルフェノール）、
４，４’−チオビス（６−第三ブチル−２−メチルフェノール）。
【００７４】
１．４．アルキリデンビスフェノール、例えば、
２，２’−メチレンビス（６−第三ブチル−４−メチルフェノール）、
２，２’−メチレンビス（６−第三ブチル−４−エチルフェノール）、
２，２’−メチレンビス［４−メチル−６−（α−メチルシクロヘキシル）フェノール］、
２，２’−メチレンビス（４−メチル−６−シクロヘキシルフェノール）、
２，２’−メチレンビス（６−ノニル−４−メチルフェノール）、
２，２’−メチレンビス［６−（α−メチルベンジル）−４−ノニルフェノール］、
２，２’−メチレンビス［６−（α，α−ジメチルベンジル）−４−ノニルフェノール］、
２，２’−メチレンビス（４，６−ジ−第三ブチルフェノール）、
２，２’−エチリデンビス（４，６−ジ−第三ブチルフェノール）、
２，２’−エチリデンビス（６−第三ブチル−４−イソブチルフェノール）、
４，４’−メチレンビス（２，６−ジ−第三ブチルフェノール）、
４，４’−メチレンビス（６−第三ブチル−２−メチルフェノール）、
１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、
１，１，３−トリス（５−第三ブチル−４−ヒドロキシ−２−メチルフェニル）ブタン、
１，１−ビス（５−第三ブチル−４−ヒドロキシ−２−メチルフェニル）−３−ｎ−ドデシルメルカプトブタン、
エチレングリコールビス［３，３−ビス（３’−第三ブチル−４’−ヒドロキシフェニル）ブチレート］、
ジ−（３−第三ブチル−４−ヒドロキシ−５−メチルフェニル）ジシクロペンタジエン、
ジ−［２−（３’−第三ブチル−２’−ヒドロキシ−５’−メチルベンジル）−６−第三ブチル−４−メチルフェニル］テレフタレート。
【００７５】
１．５．ベンジル化合物、例えば、
１，３，５−トリ−（３，５−ジ−第三ブチル−４−ヒドロキシベンジル）−２，４，６−トリメチルベンゼン、
ジ−（３，５−ジ−第三ブチル−４−ヒドロキシベンジル）スルフィド、
３，５−ジ−第三ブチル−４−ヒドロキシベンジル−メルカプト−酢酸イソオクチルエステル、
ビス（４−第三ブチル−３−ヒドロキシ−２，６−ジメチルベンジル）ジチオールテレフタレート、
１，３，５−トリス−（３，５−ジ−第三ブチル−４−ヒドロキシベンジル）イソシアヌレート。
１，３，５−トリス−（４−第三ブチル−３−ヒドロキシ−２，６−ジメチルベンジル）イソシアヌレート、
３，５−ジ−第三ブチル−４−ヒドロキシベンジル−リン酸ジオクタデシルエステル、
３，５−ジ−第三ブチル−４−ヒドロキシベンジル−リン酸モノエチルエステルカルシウム塩。
１．６．アシルアミノフェノール、例えば、
４−ヒドロキシラウリン酸アニリド、
４−ヒドロキシステアリン酸アニリド、
２，４−ビス−オクチルメルカプト−６−（３，５−第三ブチル−４−ヒドロキシアニリノ）ｓ−トリアジン、
オクチル−Ｎ−（３，５−ジ−第三ブチル−４−ヒドロキシフェニル）カルバメート。
１．７．β−（３，５−ジ−第三ブチル−４−ヒドロキシフェニル）プロピオン酸と以下の一価または多価アルコールとのエステル、
アルコールは例えば、
メタノール、            ジエチレングリコール
オクタデカノール、      トリエチレングリコール、
１，６−ヘキサンジオール、ペンタエリトリトール、
ネオペンチルグリコール、  トリス−ヒドロキシエチル−イソシアヌレート、
チオジエチレングリコール  ジ−ヒドロキシエチルシュウ酸ジアミド、
トリエタノールアミン、    トリイソプロパノールアミン。
【００７６】
１．８．β−（５−第三ブチル−４−ヒドロキシ−３−メチルフェニル）プロピオン酸と以下の一価または多価アルコールとのエステル、
アルコールは例えば、
メタノール、            ジエチレングリコール
オクタデカノール、      トリエチレングリコール、
１，６−ヘキサンジオール、ペンタエリトリトール、
ネオペンチルグリコール、  トリス−ヒドロキシエチル−イソシアヌレート、
チオジエチレングリコール  ジ−ヒドロキシエチルシュウ酸ジアミド、
トリエタノールアミン、    トリイソプロパノールアミン。
１．９．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミン、
Ｎ，Ｎ’−ビス（３，５−ジ−第三ブチル−４−ヒドロキシフェニルプロピオニル）トリメチレンジアミン、
Ｎ，Ｎ’−ビス（３，５−ジ−第三ブチル−４−ヒドロキシフェニルプロピオニル）ヒドラジン。
１．１０．ジアリールアミン、例えば、
ジフェニルジアミン、Ｎ−フェニル−１−ナフチルアミン、Ｎ−（４−第三オクチルフェニル）−１−ナフチルアミン、４，４’−ジ第三オクチル−ジフェニルアミン、Ｎ−フェニルベンジルアミンと２，４，４−トリメチルペンテンとの反応生成物、ジフェニルアミンと２，４，４−トリメチルペンテンとの反応生成物、Ｎ−フェニル−１−ナフチルアミンと２，４，４−トリメチルペンテンとの反応生成物。
【００７７】
２．ＵＶ吸収剤および光安定剤
２．１．２−（２’−ヒドロキシフェニル）ベンゾトリアゾール、例えば、
５’−メチル−、３’，５’−ジ第三ブチル−、５’−第三ブチル−、５’−（１，１，３，３−テトラメチルブチル）−、５−クロロ−３’，５’−ジ第三ブチル−、５−クロロ−３’−第三ブチル−５’−メチル−、３’−第二ブチル−５’−第三ブチル−、４’−オクトキシ−、３’，５’−ジ第三アミル−、３’，５’−ビス（α，α−ジメチルベンジル）、３’−第三ブチル−５’−（２−（オメガ−ヒドロキシ−オクタ−（エチレンオキシ）カルボニル−エチル）−、３’−ドデシル−５’−メチル−、および３’−第三ブチル−５’−（２−オクチルオキシカルボニル）エチル−、およびドデシル化−５’−メチル誘導体。
２．２．２−ヒドロキシベンゾフェノン、例えば、
４−ヒドロキシ−、４−メトキシ−、４−オクトキシ−、４−デシルオキシ−、４−ドデシルオキシ−、４−ベンジルオキシ−、４，２’，４’−トリヒドロキシ−および２’−ヒドロキシ−４，４’−ジメトキシ誘導体。
２．３．任意に置換された安息香酸のエステル、例えば、
フェニルサリチレート、４−第三ブチル−フェニルサリチレート、オクチルフェニルサリチレート、ジベンゾイルレゾルシノール、ビス（４−第三ブチルベンゾイル）レゾルシノール、ベンゾイルレゾルシノール、３，５−ジ−第三ブチル−４−ヒドロキシ安息香酸２，４−ジ−第三ブチルフェニルエステル、および３，５−ジ−第三ブチル−４−ヒドロキシ安息香酸。
【００７８】
２．４．アクリレート、例えば、
α−シアノ−β，β−ジフェニルアクリル酸エチルエステルまたはイソオクチルエステル、α−カルボメトキシケイヒ酸メチルエステル、α−シアノ−β−メチル−ｐ−メトキシケイヒ酸メチルエステルまたはブチルエステル、α−カルボメトキシ−ｐ−メトキシケイヒ酸メチルエステル、Ｎ−（β−カルボメトキシ−β−シアノビニル）−２−メチルインドリン。
２．５．ニッケル化合物、例えば、
２，２’−チオ−ビス［４−（１，１，３，３−テトラメチルブチル）フェノール］のニッケル錯体、例えば１：１または１：２錯体であって、ｎ−ブチルアミン、トリエタノールアミンまたはＮ−シクロヘキシルジエタノールアミンのようなさらなる配位子を伴うまたは伴わないもの、
ニッケルジブチルジチオカルバメート、
４−ヒドロキシ−３，５−ジ−第三ブチルベンジルホスホン酸のモノアルキルエステル、例えばメチル、エチルもしくはブチルエステルのニッケル塩、例えば２−ヒドロキシ−４−メチルフェニルウンデシルケトキシムのようなケトキシムのニッケル錯体、
１−フェニル−４−ラウロイル−５−ヒドロキシピラゾールのニッケル錯体であって、さらなる配位子を伴うまたは伴わないもの。
２．６．立体障害アミン、例えば、ビス−（２，２，６，６−テトラメチルピペリジル）セバケート、ビス−（１，２，２，６，６−ペンタメチルピペリジル）セバケート、ｎ−ブチル−３，５−ジ−第三ブチル−４−ヒドロキシベンジルマロン酸ビス（１，２，２，６，６−ペンタメチルピペリジル）エステル、１−ヒドロキシエチル−２，２，６，６−テトラメチル−４−ヒドロキシピペリジンおよびコハク酸の縮合生成物、Ｎ，Ｎ’−（２，２，６，６−テトラメチルピペリジル）ヘキサメチレンジアミンおよび４−第三オクチルアミノ−２，６−ジクロロ−ｓ−トリアジンの縮合生成物、トリス（２，２，６，６−テトラメチルピペリジル）ニトリロトリアセテート、テトラキス（２，２，６，６−テトラメチル−４−ピペリジル）１，２，３，４−ブタンテトラカルボキシレート、１，１’−（１，２−エタンジイル）ビス−（３，３，５，５−テトラメチルピペラジノン）、ビス−（１−オクチルオキシ−２，２，６，６−テトラメチルピペリジン−４−イル）セバケート、１−（２−ヒドロキシ−２−メチルプロポキシ）−４−オクタデカノイルオキシ−２，２，６，６−テトラメチルピペリジン。
【００７９】
２．７．シュウ酸ジアミド、例えば、
４，４’−ジオクチルオキシオキサニリド、２，２’−ジオクチルオキシ−５，５’−ジ−第三ブチルオサニリド、２，２’−ジドデシルオキシ−５，５’−ジ−第三ブチルオキサニリド、２−エトキシ−２’−エチルオキサニリド、Ｎ，Ｎ’−ビス（３−ジメチルアミノプロピル）オキサルアミド、２−エトキシ−５−第三ブチル−２’−エチルオキサニリド、およびその２−エトキシ−２’−エチル−５，４’−ジ−第三ブチルオキサニリドとの混合物、ｏ−およびｐ−メトキシ−二置換オキサニリドの混合物、ならびにｏ−およびｐ−エトキシ−二置換オキサニリドの混合物。
２．８．ヒドロキシフェニル−ｓ−トリアジン、例えば、
２，６−ビス−（２，４−ジメチルフェニル）−４−（２−ヒドロキシ−４−オクチルオキシフェニル）−ｓ−トリアジン；２，６−ビス−（２，４−ジメチルフェニル）−４−（２，４−ジヒドロキシフェニル）−ｓ−トリアジン；２，４−ビス−（２，４−ジヒドロキシフェニル）−６−（４−クロロフェニル）−ｓ−トリアジン；２，４−ビス［２−ヒドロキシ−４−（２−ヒドロキシエトキシ）フェニル）］−６−（４−クロロフェニル）−ｓ−トリアジン；２，４−ビス−［２−ヒドロキシ−４−（２−ヒドロキシ−４−（２−ヒドロキシエトキシ）−フェニル］−６−（２，４−ジメチルフェニル）−ｓ−トリアジン；２，４−ビス［２−ヒドロキシ−４−（２−ヒドロキシエトキシ）フェニル）］−６−（４−ブロモフェニル）−ｓ−トリアジン；２，４−ビス［２−ヒドロキシ−４−（２−アセトキシエトキシ）フェニル）］−６−（４−クロロフェニル）−ｓ−トリアジン；
２，４−ビス−（２，４−ジヒドロキシフェニル）−６−（２，４−ジメチルフェニル）−ｓ−トリアジン、
２，４−ビス−（２，４−ジメチルフェニル）−６−（２−ヒドロキシ−４−（３−ド−／トリ−デシルオキシ−２−ヒドロキシプロポキシ）−５−α−クミルフェニル）−ｓ−トリアジン。
３．金属奪活剤、例えば、
Ｎ，Ｎ’−ジフェニルシュウ酸ジアミド、Ｎ−サリチラル−Ｎ’−サリチロイルヒドラジン、Ｎ，Ｎ’−ビス−サリチロイルヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）−シュウ酸ジヒドラジド。
【００８０】
４．ホスフィットおよびホスホナイト、例えば、
トリフェニルホスフィット、ジフェニルアルキルホスフィット、フェニルジアルキルホスフィット、トリ−（ノニルフェニル）ホスフィット、トリラウリルホスフィット、トリオクタデシルホスフィット、ジ−ステアリル−ペンタエリトリトールジホスフィット、トリス−（２，４−ジ−第三ブチルフェニル）ホスフィット、ジイソデシルペンタエリトリトールジホスフィット、ジ−（２，４，６−トリ−第三ブチルフェニル）ペンタエリトリトールジホスフィット、ジ−（２，４−ジ−第三ブチル−６−メチルフェニル）ペンタエリトリトールジホスフィット、ジ−（２，４−ジ−第三ブチルフェニル）ペンタエリトリトールジホスフィット、トリステアリル−ソルビトールトリホスフィット、テトラキス−（２，４−ジ−第三ブチルフェニル）−４，４’−ビフェニレンジホスホナイト。
５．過酸化物を破壊する化合物、例えば、
β−チオジプロピオン酸のエステル、例えば、ラウリル、ステアリル、ミリスチルまたはトリデシルエステル、メルカプトベンズイミダゾールまたは２−メルカプトベンズイミダゾールの亜鉛塩、亜鉛ジブチルジチオカルバメート、ジオクタデシルジスルフィド、ペンタエリトリトールテトラキス（β−ドデシルメルカプト）プロピオネート。
６．ヒドロキシルアミン、例えば、
Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミンから誘導されたＮ，Ｎ−ジアルキルヒドロキシルアミン。
【００８１】
７．ニトロン、例えば、
Ｎ−ベンジル−α−フェニル−ニトロン、Ｎ−エチル−α−メチル−ニトロン、Ｎ−オクチル−α−ヘプチル−ニトロン、Ｎ−ラウリル−α−ウンデシル−ニトロン、Ｎ−テトラデシル−α−トリデシル−ニトロン、Ｎ−ヘキサデシル−α−ペンタデシル−ニトロン、Ｎ−オクタデシル−α−ヘプタデシル−ニトロン、Ｎ−ヘキサデシル−α−ヘプタデシル−ニトロン、Ｎ−オクタデシル−α−ペンタデシル−ニトロン、Ｎ−ヘプタデシル−α−ヘプタデシル−ニトロン、Ｎ−オクタデシル−α−ヘキサデシル−ニトロン、水素化獣脂アミンから誘導されたＮ，Ｎ−ジアルキルヒドロキシルアミンから誘導されたニトロン。
８．ポリアミド安定剤、例えば、
ヨウ素化物および／またはリン化合物と組合せる銅塩ならびに2価のマンガン塩。
９．塩基性補助安定剤、例えば、
メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えばカルシウムステアレート、亜鉛ステアレート、マグネシウムステアレート、ナトリウムリシノレートおよびカリウムパルミテート、アンチモンピロカテコレートまたは亜鉛ピロカテコレート。
【００８２】
１０．核剤、例えば、４−第三ブチル安息香酸、アジピン酸、ジフェニル酢酸。
１１．充填剤および強化剤、例えば、
炭酸カルシウム、シリケート、ガラス繊維、アスベスト、タルク、カオリン、雲母、硫酸バリウム、金属酸化物および金属水酸化物、カーボンブラック、グラファイト。
１２．その他の添加剤、例えば、
可塑剤、潤滑剤、乳化剤、顔料、蛍光増白剤、難燃剤、帯電防止剤、発泡剤およびジラウリルチオジプロピオネートまたはジステアリルチオジプロピオネートのようなチオ相乗剤。
１３．ベンゾフラノンおよびインドリノン、例えば、
ＵＳ−Ａ−４３２５８６３、ＵＳ−Ａ−４３３８２４４またはＵＳ−Ａ−５１７５３１２に記載されているものや、或いは３−［４−（２−アセトキシエトキシ）フェニル］−５，７−ジ−第三ブチル−ベンゾフラン−２−オン、５，７−ジ−第三ブチル−３−［４−（２−ステアロイルオキシエトキシ）フェニル］ベンゾフラン−２−オン、３，３’−ビス［５，７−ジ−第三ブチル−３−（４−［２−ヒドロキシエトキシ］フェニル）ベンゾフラン−２−オン］、５，７−ジ−第三ブチル−３−（４−エトキシフェニル）ベンゾフラン−２−オン、３−（４−アセトキシ−３，５−ジメチルフェニル）−５，７−ジ−第三ブチル−ベンゾフラン−２−オン、３−（３，５−ジメチル−４−ピバロイルオキシフェニル）−５，７−ジ−第三ブチル−ベンゾフラン−２−オン。
【００８３】
１４．アミンオキサイド、例えば
米国特許第５，８４４，０２９号および５，８８０，１９１号明細書に記載されたアミンオキサイド、例えばジデシルメチルアミンオキサイド、トリデシルアミンオキサイド、トリドデシルアミンオキサイドおよびトリヘキサデシルアミンオキサイド。
【００８４】
補助安定剤は、第１３項に列挙されたベンゾフラノンを除いて、例えば安定化される物質の総重量に関し、０．０１ないし１０％の濃度で添加される。
さらに好ましい組成物は、成分（ａ）および（ｂ）のほかに、他の添加剤、特にフェノール系酸化防止剤、光安定剤または加工安定剤を含む。
【００８５】
特に好ましい添加剤はフェノール系酸化防止剤（一覧中第１項）、立体障害性アミン（一覧中第２．６項）、ホスフィットおよびホスホナイト（一覧中第４項）および紫外線吸収剤（一覧中第２項）、過酸化物分解化合物（一覧中第５項）である。
【００８６】
特に好ましい他の添加剤（安定剤）は例えばＵＳ−Ａ−４３２５８６３、ＵＳ−Ａ−４３３８２４４またはＵＳ−Ａ−５１７５３１２に記載されているようなベンゾフラン−２−オンである。
【００８７】
特に興味深いフェノール性酸化防止剤は
ｎ−オクタデシル３，５−ジ第三ブチル−４−ヒドロキシヒドロシンナメート、ネオペンタンテトライルテトラキス（３，５−ジ第三ブチル−４−ヒドロキシヒドロシンナメート）、ジ−ｎ−オクタデシル３，５−ジ第三ブチル−４−ヒドロキシベンジルホスホネート、１，３，５−トリス（３，５−ジ第三ブチル−４−ヒドロキシベンジル）イソシアヌレート、チオジエチレンビス（３，５−ジ第三ブチル−４−ヒドロキシヒドロシンナメート）、１，３，５−トリメチル−２，４，６−トリス（３，５−ジ第三ブチル−４−ヒドロキシベンジル）ベンゼン、３，６−ジオキサオクタメチレンビス（３−メチル−５−第三ブチル−４−ヒドロキシヒドロシンナメート）、２，６−ジ第三ブチル−ｐ−クレゾール、２，２’−エチリデン−ビス（４，６−ジ第三ブチルフェノール）、１，３，５−トリス（２，６−ジメチル−４−第三ブチル−３−ヒドロキシベンジル）イソシヌレート、１，１，３−トリス（２−メチル−４−ヒドロキシ−５−第三ブチルフェニル）ブタン、１，３，５−トリス〔２−（３，５−ジ第三ブチル−４−ヒドロキシヒドロシンナモイルオキシ）エチル〕−イソシアヌレート、３，５−ジ−（３，５−ジ第三ブチル−４−ヒドロキシベンジル）メシトール、ヘキサメチレンビス（３，５−ジ第三ブチル−４−ヒドロキシヒドロシンナメート）、１−（３，５−ジ第三ブチル−４−ヒドロキシアニリノ）−３，５−ジ−（オクチルチオ）−ｓ−トリアジン、Ｎ，Ｎ’−ヘキサメチレン−ビス（３，５−ジ第三ブチル−４−ヒドロキシヒドロシンナミド）、カルシウム ビス（エチル３，５−ジ第三ブチル−４−ヒドロキシベンジルホスホネート）、エチレンビス〔３，３−ジ（３−第三ブチル−４−ヒドロキシフェニル）ブチレート〕、オクチル３，５−ジ第三ブチル−４−ヒドロキシベンジルメルカプトアセテート、ビス（３，５−ジ第三ブチル−４−ヒドロキシヒドロシンナモイル）−ヒドラジドおよび、Ｎ，Ｎ’−ビス〔２−（３，５−ジ第三ブチル−４−ヒドロキシヒドロシンナモイルオキシ）−エチル〕−オキサミドからなる群から選ばれる。
【００８８】
もっとも好ましいフェノール性酸化防止剤は、ネオペンタンテトライルテトラキス（３，５−ジ第三ブチル−４−ヒドロキシヒドロシンナメート）、ｎ−オクタデシル３，５−ジ第三ブチル−４−ヒドロキシヒドロシンナメート、１，３，５−トリメチル−２，４，６−トリス（３，５−ジ第三ブチル−４−ヒドロキシベンジル）ベンゼン、１，３，５−トリス（３，５−ジ第三ブチル−４−ヒドロキシベンジル）イソシアヌレート、２，６−ジ第三ブチル−ｐ−クレゾールまたは、２，２’−エチリデン−ビス−（４，６−ジ第三ブチルフェノール）。
【００８９】
特に興味深い立体障害性アミン化合物はビス（２，２，６，６−テトラメチルピペリジン−４−イル）セバケート、ビス（１，２，２，６，６−ペンタメチルピペリジン−４−イル）セバケート、ジ（１，２，２，６，６−ペンタメチルピペリジン−４−イル）（３，５−ジ第三ブチル−４−ヒドロキシベンジル）ブチルマロネート、４−ベンゾイル−２，２，６，６−テトラメチルピペリジン、４−ステアリルオキシ−２，２，６，６−テトラメチルピペリジン、３−ｎ−オクチル−７，７，９，９−テトラメチル−１，３，８−トリアザ−スピロ〔４．５〕デカン−２，４−ジオン、トリス（２，２，６，６−テトラメチルピペリジン−４−イル）ニトリロトリアセテート、１，２−ビス（２，２，６，６−テトラメチル−３−オキソ−ピペラジン−４−イル）エタン、２，２，４，４−テトラメチル−７−オキサ−３，２０−ジアザ−２１−オキサジスピロ〔５．１．１１．２〕ヘネイコサン、２，４−ジクロロ−６−第三オクチルアミノ−ｓ−トリアジンと４，４’−ヘキサメチレンビス（アミノ−２，２，６，６−テトラメチルピペリジン）の重縮合物、１−（２−ヒドロキシエチル）−２，２，６，６−テトラメチル−４−ヒドロキシピペリジンとコハク酸の重縮合物、４，４’−ヘキサメチレンビス（アミノ−２，２，６，６−テトラメチルピペリジン）と１，２−ジブロモエタンの重縮合物、テトラキス（２，２，６，６−テトラメチルピペリジン−４−イル）１，２，３，４−ブタンテトラカルボキシレート、テトラキス（１，２，２，６，６−ペンタメチルピペリジン−４−イル）１，２，３，４−ブタンテトラカルボキシレート、２，４−ジクロロ−６−モルホリノ−ｓ−トリアジンと４，４’−ヘキサメチレンビス（アミノ−２，２，６，６−テトラメチルピペリジン）の重縮合物、Ｎ，Ｎ’，Ｎ”，Ｎ”’−テトラキス〔（４，６−ビス（ブチル−１，２，２，６，６−ペンタメチルピペリジン−４−イル）−アミノ−ｓ−トリアジン−２−イル〕−１，１０−ジアミノ−４，７−ジアザデカン、混合された〔２，２，６，６−テトラメチルピペリジン−４−イル／β，β，β’，β’−テトラメチル−３，９−（２，４，８，１０−テトラオキサスピロ〔５．５〕−ウンデカン）ジエチル〕１，２，３，４−ブタンテトラカルボキシレート、混合された〔１，２，２，６，６−ペンタメチルピペリジン−４−イル／β，β，β’，β’−テトラメチル−３，９−（２，４，８，１０−テトラオキサスピロ〔５．５〕−ウンデカン）ジエチル〕１，２，３，４−ブタンテトラカルボキシレート、オクタメチレンビス（２，２，６，６−テトラメチルピペリジン−４−カルボキシレート）、４，４’−エチレンビス（２，２，６，６−テトラメチルピペラジン−３−オン）、Ｎ−２，２，６，６−テトラメチルピペリジン−４−イル−ｎ−ドデシルスクシンイミド、
Ｎ−１，２，２，６，６−ペンタメチルピペリジン−４−イル−ｎ−ドデシルスクシンイミド、
Ｎ−１−アセチル−２，２，６，６−テトラメチルピペリジン−４−イル−ｎ−ドデシルスクシンイミド、
１−アセチル−３−ドデシル−７，７，９，９−テトラメチル−１，３，８−トリアザスピロ［４．５］デカン−２，４−オン、
ジ−（１−オクチルオキシ−２，２，６，６−テトラメチルピペリジン−４−イル）セバケート、
ジ−（１−シクロヘキシルオキシ−２，２，６，６−テトラメチルピペリジン−４−イル）スクシネート、
１−オクチルオキシ−２，２，６，６−テトラメチル−４−ヒドロキシ−ピペリジン、
ポリ−｛［６−第三オクチルアミノ−ｓ−トリアジン−２，４−ジイル］［２−（１−シクロヘキシルオキシ−２，２，６，６−テトラメチルピペリジン−４−イル）イミノ−ヘキサメチレン−［４−（１−シクロヘキシルオキシ−２，２，６，６−テトラメチルピペリジン−４−イル）イミノ］、
２，４，６−トリス［Ｎ−（１−シクロヘキシルオキシ−２，２，６，６−テトラメチルピペリジン−４−イル）−ｎ−ブチルアミノ］−ｓ−トリアジン；
１−（２−ヒドロキシ−２−メチルプロポキシ）−４−オクタデカノイルオキシ−２，２，６，６−テトラメチルピペリジン；
２−（２−ヒドロキシエチルアミノ）−４，６−ビス［Ｎ−ブチル−Ｎ−（１−シクロヘキシルオキシ−２，２，６，６−テトラメチルピペリジン−４−イル）アミノ］−ｓ−トリアジン；
１，３，５−トリス[Ｎ−シクロヘキシル−Ｎ−［２−（３，３，５，５−テトラメチルピペラジン−２−オン−１−イル）エチル］アミノ]−ｓ−トリアジン、
および１，３，５−トリス[Ｎ−シクロヘキシル−Ｎ−［２−（３，３，４，５，５−ペンタメチルピペラジン−２−オン−１−イル）エチル］アミノ]−ｓ−トリアジンからなる群から選ばれる。
【００９０】
もっとも好ましい立体障害性アミン化合物はビス（２，２，６，６−テトラメチルピペリジン−４−イル）セバケート、ビス（１，２，２，６，６−ペンタメチルピペリジン−４−イル）セバケート、ジ（１，２，２，６，６−ペンタメチルピペリジン−４−イル）（３，５−ジ第三ブチル−４−ヒドロキシベンジル）ブチルマロネート、１−（２−ヒドロキシエチル）−２，２，６，６−テトラメチル−４−ヒドロキシピペリジンとコハク酸の重縮合物、２，４−ジクロロ−６−第三オクチルアミノ−ｓ−トリアジンと４，４’−ヘキサメチレンビス（アミノ−２，２，６，６−テトラメチルピペリジン）の重縮合物、Ｎ，Ｎ’，Ｎ”，Ｎ”’−テトラキス〔（４，６−ビス（ブチル−１，２，２，６，６−ペンタメチルピペリジン−４−イル）−アミノ−ｓ−トリアジン−２−イル〕−１，１０−ジアミノ−４，７−ジアザデカン、
ジ−（１−オクチルオキシ−２，２，６，６−テトラメチルピペリジン−４−イル）セバケート、
ジ−（１−シクロヘキシルオキシ−２，２，６，６−テトラメチルピペリジン−４−イル）スクシネート、
１−オクチルオキシ−２，２，６，６−テトラメチル−４−ヒドロキシ−ピペリジン、
ポリ−｛［６−第三オクチルアミノ−ｓ−トリアジン−２，４−ジイル］［２−（１−シクロヘキシルオキシ−２，２，６，６−テトラメチルピペリジン−４−イル）イミノ−ヘキサメチレン−［４−（１−シクロヘキシルオキシ−２，２，６，６−テトラメチルピペリジン−４−イル）イミノ］、
２，４，６−トリス［Ｎ−（１−シクロヘキシルオキシ−２，２，６，６−テトラメチルピペリジン−４−イル）−ｎ−ブチルアミノ］−ｓ−トリアジン、
１−（２−ヒドロキシ−２−メチルプロポキシ）−４−オクタデカノイルオキシ−２，２，６，６−テトラメチルピペリジンまたは
２−（２−ヒドロキシエチルアミノ）−４，６−ビス［Ｎ−ブチル−Ｎ−（１−シクロヘキシルオキシ−２，２，６，６−テトラメチルピペリジン−４−イル）アミノ］−ｓ−トリアジンである。
【００９１】
本発明の組成物はさらにベンゾトリアゾール、ｓ−トリアジン、オキサニリド、ヒドロキシベンゾフェンノン、マロネート、サリチレート、ベンゾエート、およびα−シアノアクリレート、よりなる群から選択される他の紫外線吸収剤を含むことができる。
【００９２】
特に、本発明の組成物はさらに少なくとも１つの他の２−ヒドロキシフェニル−２Ｈ−ベンゾトリアゾール；他のトリス−アリール−ｓ−トリアジン；またはその他のヒンダードアミンあるいはそれらの有効な安定化量を含むことができる。
【００９３】
好ましくは、２−ヒドロキシフェニル−２Ｈ−ベンゾトリアゾールは、
２−（２−ヒドロキシ−３，５−ジ−第三アミルフェニル）−２Ｈ−ベンゾトリアゾール；
２−［２−ヒドロキシ−３，５−ジ（α，α−ジメチルベンジル）フェニル］−２Ｈ−ベンゾトリアゾール；
２−［２−ヒドロキシ−３−（α，α−ジメチルベンジル）−５−第三オクチルフェニル］−２Ｈ−ベンゾトリアゾール；
２−｛２−ヒドロキシ−３−第三ブチル−５−［２−（オメガ−ヒドロキシ−オクタ（エチレンオキシ）カルボニル）エチル］フェニル｝−２Ｈ−ベンゾトリアゾール；
５−クロロ−２−（２−ヒドロキシ−３，５−ジ−第三ブチルフェニル）−２Ｈ−ベンゾトリアゾール；
５−クロロ−２−（２−ヒドロキシ−３−第三ブチル−５−メチルフェニル）−２Ｈ−ベンゾトリアゾール；
２−（２−ヒドロキシ−５−第三オクチルフェニル）−２Ｈ−ベンゾトリアゾール；および
２−｛２−ヒドロキシ−３−第三ブチル−５−［２−（オクチルオキシ）カルボニル）エチル］フェニル｝−２Ｈ−ベンゾトリアゾールよりなる群から選択される。
【００９４】
好ましくは、他のトリス−アリール−ｓ−トリアジンは
２，４−ビス（２，４−ジメチルフェニル）−６−（２−ヒドロキシ−４−オクチルオキシフェニル）−ｓ−トリアジン；
２，４−ジフェニル−６−（２−ヒドロキシ−４−ヘキシオキシルフェニル）−ｓ−トリアジン；
２，４−ビス（２，４−ジメチルフェニル）−６−［２−ヒドロキシ−４−（３−ド−／トリ−デシルオキシ−２−ヒドロキシプロポキシ）フェニル］−ｓ−トリアジン；および
２，４−ビス（２，４−ジメチルフェニル）−６−［２−ヒドロキシ−４−（２−ド−／トリ−デシルオキシ−２−ヒドロキシプロポキシ）−５−α−クミルフェニル］−ｓ−トリアジンよりなる群から選択される。
【００９５】
本発明の１つの目的は、特に正に４００ｎｍより下の近可視領域の紫外線の９０％以上を吸収し、ポリオレフィン中の高濃度においてブルーミングのない新規なベンゾトリアゾール紫外線吸収剤を提供することである。本発明のベンゾトリアゾールが非常に多くの利用性が見いだされるであろう領域は包装用フィルム、太陽光調節フィルム、光学フィルム、食品包装、医薬包装等である。非ブルーミング性の、非移行性の紫外線吸収剤は特に食品包装用途に対して必要とされる。
【００９６】
これは、硬質または軟質の一層および／または多層包装用材料、例えばポリ（エチレンテレフタレート）、ポリエチレン、またはポリプロピレンボトルにおける本発明の化合物の使用を含む。このようなボトルはその材料が光感受性を持ちうる、種々の物品、例えば食品、食用油、ビタミン類、牛乳、飲料およびビールのために使用され、そこでボトルそれ自体の紫外線吸収剤の存在が、該ボトル自身のみならずその内容物にとっても望ましい保護を提供できる。このような状況下では、本発明の化合物のブルーミングまたは移行への耐性は非常に望ましい。
【００９７】
長鎖ヒドロカルビル部分を有する本発明の化合物は、それらがろうそくのために使用されるような炭化水素系ワックスに優れた相溶性を示し、白色の、着色された、浸漬させた（dipped）、香料なしおよび／または香料入りのろうそくに対する優れた光安定の保護を与えることを示す。
【００９８】
本発明のさらなる主題は（ａ）  白色の、着色された、浸漬させた、香料なしおよび／または香料入りのろうそく用ワックス、および
（ｂ）（ｉ）式Ｉ、IIまたはIIIで表される化合物の有効安定化量を含む組成物である。
【００９９】
安定化された組成物はさらにベンゾトリアゾール、ｓ−トリアジン、ヒドロキシ−ベンゾフェンノン、α−シアノアクリレート、オキサニリド、マロネート、サリチレート、およびベンゾエートよりなる群から選択される他の紫外線吸収剤の少なくとも１つの有効な安定化量を含むことができる。
【０１００】
組成物は好ましくは、以下よりなる群から選択された他の２−ヒドロキシフェニル−２Ｈ−ベンゾトリアゾールを含む：
２−（２−ヒドロキシ−５−メチルフェニル）−２Ｈ−ベンゾトリアゾール；
２−（２−ヒドロキシ−３，５−ジ−第三ブチルフェニル）−２Ｈ−ベンゾトリアゾール；
２−（２−ヒドロキシ−５−第三ブチルフェニル）−２Ｈ−ベンゾトリアゾール；
２−（２−ヒドロキシ−５−第三オクチルフェニル）−２Ｈ−ベンゾトリアゾール；
５−クロロ−２−（２−ヒドロキシ−３，５−ジ−第三ブチルフェニル）−２Ｈ−ベンゾトリアゾール；
５−クロロ−２−（２−ヒドロキシ−３−第三ブチル−５−メチルフェニル）−２Ｈ−ベンゾトリアゾール；
２−（２−ヒドロキシ−３−第二ブチル−５−第三ブチルフェニル）−２Ｈ−ベンゾトリアゾール；
２−（２−ヒドロキシ−４−オクチルオキシフェニル）−２Ｈ−ベンゾトリアゾール；
２−（２−ヒドロキシ−３−ドデシル−５−メチルフェニル）−２Ｈ−ベンゾトリアゾール；
２−（２−ヒドロキシ−３，５−ジ第三アミルフェニル）−２Ｈ−ベンゾトリアゾール；
２−［２−ヒドロキシ−３，５−ジ（α，α−ジメチルベンジル）フェニル］−２Ｈ−ベンゾトリアゾール；
２−［２−ヒドロキシ−３−（α，α−ジメチルベンジル）−５−第三オクチルフェニル］−２Ｈ−ベンゾトリアゾール；
２−｛２−ヒドロキシ−３−第三ブチル−５−［２−（オメガ−ヒドロキシ−オクタ（エチレンオキシ）カルボニル）エチル］フェニル｝−２Ｈ−ベンゾトリアゾール；および
２−｛２−ヒドロキシ−３−第三ブチル−５−［２−（オクチルオキシ）カルボニル）エチル］フェニル｝−２Ｈ−ベンゾトリアゾール。
【０１０１】
好ましくは他のベンゾトリアゾールは：
２−（２−ヒドロキシ−３，５−ジ第三アミルフェニル）−２Ｈ−ベンゾトリアゾール；
２−［２−ヒドロキシ−３，５−ジ（α，α−ジメチルベンジル）フェニル］−２Ｈ−ベンゾトリアゾール；
２−［２−ヒドロキシ−３−（α，α−ジメチルベンジル）−５−第三オクチルフェニル］−２Ｈ−ベンゾトリアゾール；
２−｛２−ヒドロキシ−３−第三ブチル−５−［２−（オメガ−ヒドロキシ−オクタ（エチレンオキシ）カルボニル）エチル］フェニル｝−２Ｈ−ベンゾトリアゾール；
５−クロロ−２−（２−ヒドロキシ−３，５−ジ−第三ブチルフェニル）−２Ｈ−ベンゾトリアゾール；
５−クロロ−２−（２−ヒドロキシ−３−第三ブチル−５−メチルフェニル）−２Ｈ−ベンゾトリアゾール；
２−（２−ヒドロキシ−５−第三オクチルフェニル）−２Ｈ−ベンゾトリアゾール；または
２−｛２−ヒドロキシ−３−第三ブチル−５−［２−（オクチルオキシ）カルボニル）エチル］フェニル｝−２Ｈ−ベンゾトリアゾールである。
【０１０２】
本発明の組成物はさらにヒンダードアミンの有効量を含む。
本発明はまた、（ａ）  白色の、着色された、浸漬させた、香料なしおよび／または香料入りのろうそく用のワックス、および
（ｂ）上述した式Ｉ、IIまたはIIIで表される化合物のみの、またはヒンダードアミンと組み合わせた、ベンゾトリアゾールの有効安定化量を含む、ろうそく用ワックス組成物にも関する。
【０１０３】
ろうそく用ワックスにおける、ベンゾトリアゾール単独の、またはヒンダードアミンを加えた有効量は、ワックスの量に基づいて、０．０１ないし１０重量％、好ましくは０．１ないし２重量％であり、最も好ましくは０．１ないし０．５重量％である。ベンゾトリアゾールとヒンダードアミンの組合わせが使用される場合は、ベンゾトリアゾール対ヒンダードアミンの重量比がろうそく用ワックスに基づいて１０：１ないし１：１０；好ましくは４：１ないし１：４；最も好ましくは２：１ないし１：２である。
【０１０４】
好ましい式Ｉ、IIまたはIIIで表されるベンゾトリアゾールは、
（ａ）炭素原子数２０ないし４０のアルキル３−（２Ｈ−ベンゾトリアゾール−２−イル）−５−第三ブチル−４−ヒドロキシヒドロシンナメート；
（ｂ）炭素原子数２０ないし４０のアルキル３−（５−クロロ−２Ｈ−ベンゾトリアゾール−２−イル）−５−第三ブチル−４−ヒドロキシヒドロシンナメート；
（ｃ）炭素原子数２０ないし４０のアルキル３−（５−トリフルオロメチル−２Ｈ−ベンゾトリアゾール−２−イル）−５−第三ブチル−４−ヒドロキシヒドロシンナメート；
（ｄ）炭素原子数２０ないし４０のアルキル３−（５−フェニルスルホニル−２Ｈ−ベンゾトリアゾール−２−イル）−５−第三ブチル−４−ヒドロキシヒドロシンナメート；または
（ｅ）炭素原子数４０ないし６０のアルキル３−（２Ｈ−ベンゾトリアゾール−２−イル）−５−第三ブチル−４−ヒドロキシヒドロシンナメートである。
【０１０５】
ヒンダードアミンを添加する場合、それは好ましくは、
ビス（２，２，６，６−テトラメチルピペリジン−４−イル）セバケート、
ビス（１，２，２，６，６−ペンタメチルピペリジン−４−イル）セバケート、
ジ（１，２，２，６，６−ペンタメチルピペリジン−４−イル）（３，５−ジ第三ブチル−４−ヒドロキシベンジル）ブチルマロネート、
１−（２−ヒドロキシエチル）−２，２，６，６−テトラメチル−４−ヒドロキシピペリジンとコハク酸の重縮合物、
２，４−ジクロロ−６−第三オクチルアミノ−ｓ−トリアジンと４，４’−ヘキサメチレンビス（アミノ−２，２，６，６−テトラメチルピペリジン）の重縮合物、
Ｎ，Ｎ’，Ｎ”，Ｎ”’−テトラキス〔（４，６−ビス（ブチル−１，２，２，６，６−ペンタメチルピペリジン−４−イル）−アミノ−ｓ−トリアジン−２−イル〕−１，１０−ジアミノ−４，７−ジアザデカン、
ジ−（１−オクチルオキシ−２，２，６，６−テトラメチルピペリジン−４−イル）セバケート、
ジ−（１−シクロヘキシルオキシ−２，２，６，６−テトラメチルピペリジン−４−イル）スクシネート、
１−オクチルオキシ−２，２，６，６−テトラメチル−４−ヒドロキシ−ピペリジン、
ポリ−｛［６−第三オクチルアミノ−ｓ−トリアジン−２，４−ジイル］［２−（１−シクロヘキシルオキシ−２，２，６，６−テトラメチルピペリジン−４−イル）イミノ−ヘキサメチレン−［４−（１−シクロヘキシルオキシ−２，２，６，６−テトラメチルピペリジン−４−イル）イミノ］、
２，４，６−トリス［Ｎ−（１−シクロヘキシルオキシ−２，２，６，６−テトラメチルピペリジン−４−イル）−ｎ−ブチルアミノ］−ｓ−トリアジン、
１−（２−ヒドロキシ−２−メチルプロポキシ）−４−オクタデカノイルオキシ−２，２，６，６−テトラメチルピペリジン、または
２−（２−ヒドロキシエチルアミノ）−４，６−ビス［Ｎ−ブチル−Ｎ−（１−シクロヘキシルオキシ−２，２，６，６−テトラメチルピペリジン−４−イル）アミノ］−ｓ−トリアジンよりなる群から選択される。
【０１０６】
組成物はさらにフェノール系酸化防止剤、ホスフィット、長鎖Ｎ，Ｎ−ジアルキルヒドロキシルアミン、ニトロンまたはアミンオキサイドを含むことができる。
【０１０７】
好ましいフェノール系酸化防止剤は
ｎ−オクタデシル３，５−ジ第三ブチル−４−ヒドロキシヒドロシンナメート、
ネオペンタンテトライルテトラキス（３，５−ジ第三ブチル−４−ヒドロキシヒドロシンナメート）、
ジ−ｎ−オクタデシル３，５−ジ第三ブチル−４−ヒドロキシベンジルホスホネート、
１，３，５−トリス（３，５−ジ第三ブチル−４−ヒドロキシベンジル）イソシアヌレート、
チオジエチレンビス（３，５−ジ第三ブチル−４−ヒドロキシヒドロシンナメート）、
１，３，５−トリメチル−２，４，６−トリス（３，５−ジ第三ブチル−４−ヒドロキシベンジル）ベンゼン、
３，６−ジオキサオクタメチレンビス（３−メチル−５−第三ブチル−４−ヒドロキシヒドロシンナメート）、
２，６−ジ第三ブチル−ｐ−クレゾール、
２，２’−エチリデン−ビス（４，６−ジ第三ブチルフェノール）、
１，３，５−トリス（２，６−ジメチル−４−第三ブチル−３−ヒドロキシベンジル）イソシヌレート、
１，１，３−トリス（２−メチル−４−ヒドロキシ−５−第三ブチルフェニル）ブタン、
１，３，５−トリス〔２−（３，５−ジ第三ブチル−４−ヒドロキシヒドロシンナモイルオキシ）エチル〕−イソシアヌレート、
３，５−ジ−（３，５−ジ第三ブチル−４−ヒドロキシベンジル）メシトール、
ヘキサメチレンビス（３，５−ジ第三ブチル−４−ヒドロキシヒドロシンナメート）、
１−（３，５−ジ第三ブチル−４−ヒドロキシアニリノ）−３，５−ジ−（オクチルチオ）−ｓ−トリアジン、
Ｎ，Ｎ’−ヘキサメチレン−ビス（３，５−ジ第三ブチル−４−ヒドロキシヒドロシンナミド）、
カルシウム ビス（エチル３，５−ジ第三ブチル−４−ヒドロキシベンジルホスホネート）、
エチレンビス〔３，３−ジ（３−第三ブチル−４−ヒドロキシフェニル）ブチレート〕、
オクチル３，５−ジ第三ブチル−４−ヒドロキシベンジルメルカプトアセテート、
ビス（３，５−ジ第三ブチル−４−ヒドロキシヒドロシンナモイル）−ヒドラジド、および
Ｎ，Ｎ’−ビス〔２−（３，５−ジ第三ブチル−４−ヒドロキシヒドロシンナモイルオキシ）−エチル〕−オキサミドからなる群から選ばれる。
【０１０８】
ろうそくは非常に様々な成分を含むことに着目するべきである。ベースとなる材料は以下に示すものから作られ得る：
パラフィンワックス
天然油、
ポリアミド＋脂肪酸／エステル、
ステアリンのような脂肪酸、
不透明剤(opacifier)
ミツロウ
グリセリド＋酸化されたワックス
アルコールならびに
エチレンオリゴマー。
【０１０９】
ろうそくはまた、以下に示すような多くの添加剤を含む。
離型剤、
香料、
駆虫剤または殺虫剤、
硬化剤、
結晶改質剤（crystal modifiers）、
透明剤、
流れ減少剤（guttering reducers）、
着色剤、
凝固点調節剤、
延伸性向上剤（strechability improvers）、
ゲル化剤、
押出し助剤、および
渦減少剤（vortex reducer）。
【０１１０】
種々の成分のおのおのは、適当な燃焼を保証し、流路（channelling）を減少させ、均質な融解を助ける等、ろうそくの特性を調節または改質しようとするものである。着色剤および香料は、明らかにそれに適当な色、香りまたは他の審美的な魅力を与えるものである。
【０１１１】
重要性が増加しているのは、透明ガラスのようにみえるが、典型的な（classical）ろうそくのように燃焼する透明ゲル状ろうそくである。米国特許第５，８７９，６９４号明細書（参照によりその関連部分は本明細書に取り込まれる）、にて詳細に議論されているように、ゲル状ろうそくは、典型的に少なくとも２つの堅いセグメントと柔らかいセグメントの両方を含む熱力学的に相溶性のないセグメントによりなる、トリブロック、ラジカルブロック、ジブロックまたはマルチブロックコポリマーよりなる群から選択されるコポリマーを通常含む。このようなブロックコポリマーの代表例はスチレンモノマー単位とゴムモノマーまたはコモノマー単位のブロックセグメントよりなる、登録商標ＫＲＡＴＯＮ（シェルケミカル社（Shell Chemical Co.）製）である。登録商標ＫＲＡＴＯＮ  Ｄシリーズ中に見出された最も通常の構造は、スチレン−ブタジエン−スチレン（ＳＢＳ）やスチレン−イソプレン−スチレン（ＳＩＳ）を伴う線状ＡＢＡである。
【０１１２】
ろうそくはまた、フェノール系酸化防止剤、ホスフィット、長鎖Ｎ，Ｎ−ジアルキルヒドロキシルアミン、ニトロン、アミンオキサイド等、特に上述したようなフェノール系酸化防止剤のような他の安定剤を含むことも可能である。
【０１１３】
本発明のさらに他の主題は、包装用フィルム、食品用包装物、医薬包装または飲料容器に適当な軟質または硬質の一層または多層構造であり、
式Ｉ，IIまたはIIIで表される化合物および、ポリオレフィン、ポリカーボネート、スチレン系樹脂、ＡＢＳ、ナイロン（ポリアミド）、ポリエステル、ポリウレタン、ポリアクリレート、ゴム変性スチレン系樹脂、ポリ（塩化ビニル）、ポリ（ビニルブチラール）、ポリアセタール（ポリオキシメチレン）あるいは、その他のブレンド、またはポリ（エチレン／１，４−シクロヘキシレンジメチレンテレフタレート）ＰＥＴＧのようなコポリマーまたはエチレン／アクリル酸コポリマーまたはその塩（アイオノマー）よりなる群から選択されるポリマーを含む組成物から製造される製品である。
【０１１４】
上記に示された定義および性能はまた、前述の製品に対してもまた適用できる。
【０１１５】
本発明のさらなる主題は、熱的、酸化的または光−誘発性の分解を受けやすい有機材料の安定化のための式（Ｉ）、（II）または（III）で表わされる化合物の使用である。
【０１１６】
【実施例】
実施例１ないし５は本発明の代表的な合成例を記載する。
実施例６は比較例である。
実施例７は商業的なおよび実験の紫外線吸収剤が均質混合されている低密度ポリエチレン（ＬＤＰＥ）フィルムの製造を示す。
実施例８−１９は実施例７において製造された紫外線吸収剤の移行の結果を示す。移行は紫外線吸収剤がポリオレフィン組成物からブルームを生じるかどうかの尺度である。
【０１１７】
原材料
４６０の平均分子量および７００の平均分子量とをもつポリエチレンモノアルコールの両方はアルドリッチ  ケミカル  カンパニー（Aldrich Chemical Company）より入手する。ポリエチレンパウダー（６４０  I）をダウケミカルカンパニー（Dow Chemical Company）から入手する。全ての他の試薬および溶剤は商業的な供給先から入手する。
比較のために使用された市販の紫外線吸収剤は全てチバ  スペシャルティ  ケミカルズ  カンパニー（Ciba Specialty Chemicals Company）により供給される：
登録商標チヌビン（TINUVIN）３２６：５−クロロ−２−（２−ヒドロキシ−３−第三ブチル−５−メチルフェニル）−２Ｈ−ベンゾトリアゾール；各実施例において例Ａと記す；
登録商標チヌビン（TINUVIN）３２７：５−クロロ−２−（２−ヒドロキシ−３,５−ジ−第三ブチルフェニル）−２Ｈ−ベンゾトリアゾール；各実施例において例Ｂと記す；
登録商標チヌビン（TINUVIN）３６０：２，２’−メチレン−ビス[４−第三オクチル−６−（２Ｈ−ベンゾトリアゾール−２−イル）フェノール］；各実施例において例Ｃと記す；
登録商標チヌビン（TINUVIN）１５７７：２，４−ジフェニル−６−（２−ヒドロキシ−４−ヘキシルオキシフェニル）−ｓ−トリアジン；各実施例において例Ｄと記す；および
実施例Ｅ：メチル３−（２Ｈ−ベンゾトリアゾール−２−イル）−５−第三ブチル−４−ヒドロキシヒドロシンナメートである。
【０１１８】
ろうそく用ワックスのための原料
融点１３７℃−１４１℃、および＜０．５％の油含有量をもつ完全に精製したワックスをアスター  ワックス  カンパニー（Astor Wax Company）から入手する。
染料はフレンチ  カラー  アンド  ケミカル  コーポレーション（French Color and Chemical Corporation）により供給される
他のワックス試料はキャンドル  コーポレーション  オブ  アメリカ（Candle Corporation of America）により供給される。これらの試料は赤色、緑色または黄色の染料および香料を含んだものである。そのほかのワックス試料はキャンドル  ライト  コーポレーション（Candle-Lite Corporation）から適用され、それは灰色、緑色または青色の染料および香料を含む。
紫外線吸収剤とヒンダードアミン安定剤はチバ  スペシャルティ  ケミカルズ  カンパニーから入手する。
【０１１９】
試料調製
キャンドル  ライト  コーポレーションから入手したワックス試料は既に染料および香料（香り）が含まれている。これらの場合は、ワックスを溶融しそして溶融したワックスに適当な安定剤（類）を加えて溶解させる。次いで安定化されたワックスは、ワックス・プラックを与える型（７インチ×８．５インチ×０．２５インチ；１７．７８ｃｍ×２１．５９ｃｍ×０．６３５ｃｍ）に注入される。
アスター  ワックス  カンパニーから入手したワックス試料は溶融後、試験染料の０．００１重量％を添加し、着色したろうそく用ワックスベースを得る。この着色したワックスベースは溶融後に適当な安定剤（類）を添加する。溶融された安定化されかつ着色されたワックスを次いで上述した型に注入しワックス・プラックを得る。
【０１２０】
試料の暴露
上述したワックス・プラックを８つの等しい大きさの小片（３．５インチ×２．１２５インチ；８．８９ｃｍ×５．４０ｃｍ）に切り出す。同じ３つの試料のおのおのを６本のクール−ホワイト蛍光ランプ（４０ワット）の列の下または波長３６８ｎｍを有する６本の紫外線ランプの列の下に、ランプ下１２インチ（３０．４８ｃｍ）に該試験試料をおいて曝露する。
染料の褪色（または変色）を６インチの積分球を備えたマクベスカラーアイスペクトロフォトメーター（Macbeth Color Eye Spectrophotometer）により、測定する。条件：観測装置１０度；Ｄ６５光源および視角８度。
初期の色の測定を上記パラメータを使用して行う。Ｌ，ａおよびｂ値を反射率の値からＣＩＥシステムを使用して計算する。黄色度指数（ＹＩ）をＬ，ａおよびｂ値から計算する。次の測定を特定の間隔において行う。デルタＬ，ａ，ｂ，ＹＩ値は単に初期の値とそれぞれの間隔における値との差である。デルタ（Δ）Ｅは以下に示すように計算される。
［（デルタＬ）2＋（デルタａ）2＋（デルタｂ）2］1/2  ＝  デルタＥ
【０１２１】
実施例１
炭素原子数２０ないし４０のアルキル３−（２Ｈ−ベンゾトリアゾール−２−イル）−５−第三ブチル−４−ヒドロキシヒドロシンナメート
３−（２Ｈ−ベンゾトリアゾール−２−イル）−５−第三ブチル−４−ヒドロキシヒドロケイヒ酸（７０ｇ、０．２０６モル）、トルエン（５００ｇ、５．３８モル）、ｐ−トルエンスルホン酸水和物（３．２ｇ、０．０１７モル）およびポリエチレンモノアルコール（１１１．７ｇ、０．２０６モル、平均分子量４６０）を実験室用反応器に装填し、そして内容物を還流するために加熱する。反応混合物は、水を受けるためディーン−スタークトラップを使用して６時間還流して、その後５ｇの炭素を添加する。加熱をさらに２時間継続する。炭素を濾過によって除去し、そして該トルエン溶液はシリカゲルのベッドを通過させる。トルエンを蒸留によって除去し、冷却すると凝固する薄黄色の油状物１３５ｇを得る。所望の生成物は２形態で得られ、一つは３５−５１℃で融解し、そして第二番目のものは５８℃−６３℃で融解する。
平均分子量４６０をもつポリエチレンモノアルコールは、ＣＨ3（ＣＨ2ＣＨ2）nＣＨ2ＯＨ（式中、ｎは９ないし１９を表す。）として記載することができる、名目上の式で示される。標記の化合物のアルキル基はエイコシル基（Ｃ20）ないしテトラコタニル基（Ｃ40）の範囲のアルキル部分の混合物である。
生成物の分析：
1Hnmr (CDCl3) d 0.89 (t, 3H), 1.10-1.40 (complex, 34-74H), 1.51 (s, 9H), 1.62 (m, 2H), 2.70 (t, 2H), 3.01 (t, 2H), 4.09 (t, 2H), 7.22 (d, 1H), 7.49 (complex, 2H), 7.94 (complex, 2H), 8.16 (d, 1H), 11.82 (s, 1H).
【０１２２】
実施例２
炭素原子数２０ないし４０のアルキル３−（５−クロロ−２Ｈ−ベンゾトリアゾール−２−イル）−５−第三ブチル−４−ヒドロキシヒドロシンナメート
実施例１の一般的手順に従い、３−（２Ｈ−ベンゾトリアゾール−２−イル）−５−第三ブチル−４−ヒドロキシヒドロケイヒ酸は、等量の３−（５−クロロ−２Ｈ−ベンゾトリアゾール−２−イル）−５−第三ブチル−４−ヒドロキシヒドロケイヒ酸に置き換えて、一つは３３℃で融解し、そして第二番目のものは５７℃−６７℃で融解する２つの形態をもつ、収率７６．５％の標記の化合物を薄黄色固体として得る。
標記化合物は実施例１に記載したと同様にアルキル部分の混合物である。
生成物の分析：
1Hnmr (CDCl3) d 0.89 (t, 3H), 1.20-1.35 (complex, 34-74H), 1.50 (s, 9H), 1.61 (m, 2H), 2.69 (t, 2H), 3.00 (t, 2H), 4.09 (t, 2H), 7.23 (d, 1H), 7.44 (dd, 1H), 7.88 (d, 1H), 7.93 (d, 1H),  8.12 (d, 1H), 11.58 (s, 1H).
【０１２３】
実施例３
炭素原子数２０ないし４０のアルキル３−（５−トリフルオロメチル−２Ｈ−ベンゾトリアゾール−２−イル）−５−第三ブチル−４−ヒドロキシヒドロシンナメート
実施例１の一般的手順に従い、３−（２Ｈ−ベンゾトリアゾール−２−イル）−５−第三ブチル−４−ヒドロキシヒドロケイヒ酸は、等量の３−（５−トリフルオロメチル−２Ｈ−ベンゾトリアゾール−２−イル）−５−第三ブチル−４−ヒドロキシヒドロケイヒ酸に置き換えて、６０−６６℃で融解する、収率８２．５％の標記の化合物を薄黄色固体として得る。
標記化合物は実施例１に記載したと同様にアルキル部分の混合物である。
生成物の分析：
1Hnmr (CDCl3) d 0.89 (t, 3H), 1.10-1.40 (complex, 34-74H), 1.51 (s, 9H), 1.62 (m, 2H), 2.70 (t, 2H), 3.02 (t, 2H), 4.09 (t, 2H), 7.26 (d, 1H), 7.69 (dd, 1H), 8.07 (d, 1H), 8.17 (d, 1H), 8.30 (d, 1H), 11.55  (s, 1H).19Fnmr:  -68.9 ppmにおいて一重線.
【０１２４】
実施例４
炭素原子数２０ないし４０のアルキル３−（５−フェニルスルホニル−２Ｈ−ベンゾトリアゾール−２−イル）−５−第三ブチル−４−ヒドロキシヒドロシンナメート
実施例１の一般的手順に従い、３−（２Ｈ−ベンゾトリアゾール−２−イル）−５−第三ブチル−４−ヒドロキシヒドロケイヒ酸は、等量の３−（５−フェニルスルホニル−２Ｈ−ベンゾトリアゾール−２−イル）−５−第三ブチル−４−ヒドロキシヒドロケイヒ酸に置き換えて、一つは４２℃で融解し、そして第二番目のものは６５℃−７４℃で融解する２つの形態をもつ、収率７０．３％の標記の化合物を薄黄色固体として得る。
標記化合物は実施例１に記載したと同様にアルキル部分の混合物である。
生成物の分析：
1Hnmr (CDCl3) d 0.89 (t, 3H), 1.20-1.34 (complex 34-74H), 1.49 (s, 9H), 1.62 (m, 2H), 2.69 (t, 2H), 3.00 (t, 2H), 4.09 (t, 2H), 7.26 (d, 1H), 7.55 (t, 2H), 7.61 (t, 1H), 8.03 (d, 2H), 8.03 (d, 1H), 8.72 (d, 1H), 11.45 (s, 1H).
【０１２５】
実施例５
炭素原子数４０ないし６０のアルキル３−（２Ｈ−ベンゾトリアゾール−２−イル）−５−第三ブチル−４−ヒドロキシヒドロシンナメート
メチル３−（２Ｈ−ベンゾトリアゾール−２−イル）−５−第三ブチル−４−ヒドロキシヒドロシンナメート（３５．３ｇ、０．１モル）、ポリエチレンモノアルコール（７０ｇ、０．１モル、平均分子量７００）およびリチウムアミド（０．７ｇ、０．０１モル）を反応フラスコに装填し、そして内容物を１４０℃まで加熱する。反応混合物を５．５時間この温度に保持し、酸性化し、そして形成された固体を濾過により取り出す。このフィルターケーキをキシレンで洗浄し、そして乾燥させて、７１−９３℃で融解する薄黄色の固体を得る。
平均分子量７００をもつポリエチレンモノアルコールは、ＣＨ3（ＣＨ2ＣＨ2）nＣＨ2ＯＨ（式中、ｎは１９ないし２９を表す。）として記載することができる、名目上の式で示される。標記の化合物のアルキル基はテトラコタニル基（Ｃ40）ないしヘキサコタニル基（Ｃ60）の範囲のアルキル部分の混合物である。
生成物の分析：
1Hnmr (CDCl3) d 0.89 (t, 3H), 1.10-1.44 (complex, 82-142H), 1.51 (s, 9H), 1.61 (m, 2H), 2.70 (t, 2H), 3.01 (t, 2H), 4.10 (t, 2H), 7.23 (d, 1H), 7.48 (complex, 2H), 7.94 (complex, 2H), 8.16 (d, 1H), 11.76 (s, 1H).
【０１２６】
実施例６
オクタデシル−３−（２Ｈ−ベンゾトリアゾール−２−イル）−５−第三ブチル−４−ヒドロキシヒドロシンナメート
この比較例では、実施例５の一般的手順に従って、ポリエチレンモノアルコールの代わりに当量のｎ−オクタデカノールを使用し、収率８２％で標記の化合物を得る。
生成物の分析：
1Hnmr (CDCl3) d 0.89 (t, 3H), 1.20-1.34 (complex, 30H), 1.51 (s, 9H), 1.62 (m, 2H), 2.70 (t, 2H), 3.01 (t, 2H), 4.09 (t, 2H), 7.22 (d, 1H), 7.49 (complex, 2H), 7.94 (complex, 2H), 8.16 (d, 1H), 11.81 (broad singlet, 1H).
【０１２７】
実施例７
紫外線吸収剤の移行値測定ためのＬＤＰＥフィルムの製造
粉砕された低密度ポリエチレンパウダー（ダウ（Dow）  ６４０Ｉ）を所望量の試験紫外線吸収剤と０．３０重量％のスーパーフロス（Superfloss）粘着防止剤とを、タンブルブレンドする。ブレンドされた樹脂を４５０°Ｆ（２３２℃）で二軸スクリューで配合する。得られたペレットは４００°Ｆ（２０４℃）で約３ミル（０．７６２μｍ）厚の一層フィルムにブロー成形する。
フィルムの内部からフィルム表面への試験紫外線吸収剤の移行を調べるためにブロー成形したフィルムを使用する。移行する添加剤はフィルム表面上に容易にかき取ることのできる白色の析出物を生成しやすい。これはブルーミングと呼ばれる現象である。添加剤がフィルムの表面上にブルームし、そして容易にフィルムから取り除かれる場合には、それ自身が目的としているフィルムを保護するということができない。
フィルム表面の目視評価を約３０日の間隔で３７５日まで行う。フィルムは室温で保存される。
【０１２８】
実施例８
試験紫外線吸収剤を実施例７で製造した前記３ミルのＬＤＰＥフィルム中に０．２重量％の濃度で入れ、そして室温で１２２日間保つ。フィルムを０日後、１０日後、３０日後、６０日後および１２２日後、観察する。
0005035784.tif 000006
* 「有」は移行またはブルーミングが発生したことを示す、白色の析出物がフィルム表面に明らかに観察されることを意味する。
「無」は移行またはブルーミングが観察されないことを意味する。
【０１２９】
実施例９
試験紫外線吸収剤を実施例７で製造した前記３ミルのＬＤＰＥフィルム中に０．２重量％の濃度で入れ、そして室温で３７５日間保つ。フィルムを１５２日後、１８２日後、２１１日後、２５５日後および３７５日後、観察する。
0005035784.tif 000007
* 「有」は移行またはブルーミングが発生したことを示す、白色の析出物がフィルム表面に明らかに観察されることを意味する。
「無」は移行またはブルーミングが観察されないことを意味する。
【０１３０】
実施例１０
試験紫外線吸収剤を実施例７で製造した前記３ミルのＬＤＰＥフィルム中に０．４重量％の濃度で入れ、そして室温で１２２日間保つ。フィルムを０日後、１０日後、３０日後、６０日後および１２２日後、観察する。
0005035784.tif 000008
* 「有」は移行またはブルーミングが発生したことを示す、白色の析出物がフィルム表面に明らかに観察されることを意味する。
「無」は移行またはブルーミングが観察されないことを意味する。
【０１３１】
実施例１１
試験紫外線吸収剤を実施例７で製造した前記３ミルのＬＤＰＥフィルム中に０．４重量％の濃度で入れ、そして室温で３７５日間保つ。フィルムを１５２日後、１８２日後、２１１日後、２５５日後および３７５日後、観察する。
0005035784.tif 000009
* 「有」は移行またはブルーミングが発生したことを示す、白色の析出物がフィルム表面に明らかに観察されることを意味する。
「無」は移行またはブルーミングが観察されないことを意味する。
【０１３２】
実施例１２
試験紫外線吸収剤を実施例７で製造した前記３ミルのＬＤＰＥフィルム中に０．８重量％の濃度で入れ、そして室温で１２２日間保つ。フィルムを０日後、１０日後、３０日後、６０日後および１２２日後、観察する。
0005035784.tif 000010
* 「有」は移行またはブルーミングが発生したことを示す、白色の析出物がフィルム表面に明らかに観察されることを意味する。
「無」は移行またはブルーミングが観察されないことを意味する。
「−」は期間中に読みとりがなされなかったことを意味する。
【０１３３】
実施例１３
試験紫外線吸収剤を実施例７で製造した前記３ミルのＬＤＰＥフィルム中に０．８重量％の濃度で入れ、そして室温で３７５日間保つ。フィルムを１５２日後、１８２日後、２１１日後、２５５日後および３７５日後、観察する。
0005035784.tif 000011
* 「有」は移行またはブルーミングが発生したことを示す、白色の析出物がフィルム表面に明らかに観察されることを意味する。
「無」は移行またはブルーミングが観察されないことを意味する。
【０１３４】
実施例１４
試験紫外線吸収剤を実施例７で製造した前記３ミルのＬＤＰＥフィルム中に１．２重量％の濃度で入れ、そして室温で１２２日間保つ。フィルムを０日後、１０日後、３０日後、６０日後および１２２日後、観察する。
0005035784.tif 000012
* 「有」は移行またはブルーミングが発生したことを示す、白色の析出物がフィルム表面に明らかに観察されることを意味する。
「無」は移行またはブルーミングが観察されないことを意味する。
【０１３５】
実施例１５
試験紫外線吸収剤を実施例７で製造した前記３ミルのＬＤＰＥフィルム中に１．２重量％の濃度で入れ、そして室温で３７５日間保つ。フィルムを１５２日後、１８２日後、２１１日後、２５５日後および３７５日後、観察する。
0005035784.tif 000013
* 「有」は移行またはブルーミングが発生したことを示す、白色の析出物がフィルム表面に明らかに観察されることを意味する。
「無」は移行またはブルーミングが観察されないことを意味する。
【０１３６】
実施例１６
試験紫外線吸収剤を実施例７で製造した前記３ミルのＬＤＰＥフィルム中に１．６重量％の濃度で入れ、そして室温で１２２日間保つ。フィルムを０日後、１０日後、３０日後、６０日後および１２２日後、観察する。
0005035784.tif 000014
* 「有」は移行またはブルーミングが発生したことを示す、白色の析出物がフィルム表面に明らかに観察されることを意味する。
「無」は移行またはブルーミングが観察されないことを意味する。
【０１３７】
実施例１７
試験紫外線吸収剤を実施例７で製造した前記３ミルのＬＤＰＥフィルム中に１．６重量％の濃度で入れ、そして室温で３７５日間保つ。フィルムを１５２日後、１８２日後、２１１日後、２５５日後および３７５日後、観察する。
0005035784.tif 000015
* 「有」は移行またはブルーミングが発生したことを示す、白色の析出物がフィルム表面に明らかに観察されることを意味する。
「無」は移行またはブルーミングが観察されないことを意味する。
【０１３８】
実施例１８
試験紫外線吸収剤を実施例７で製造した前記３ミルのＬＤＰＥフィルム中に２．０重量％の濃度で入れ、そして室温で１２２日間保つ。フィルムを０日後、１０日後、３０日後、６０日後および１２２日後、観察する。
0005035784.tif 000016
* 「有」は移行またはブルーミングが発生したことを示す、白色の析出物がフィルム表面に明らかに観察されることを意味する。
「無」は移行またはブルーミングが観察されないことを意味する。
【０１３９】
実施例１９
試験紫外線吸収剤を実施例７で製造した前記３ミルのＬＤＰＥフィルム中に２．０重量％の濃度で入れ、そして室温で３７５日間保つ。フィルムを１５２日後、１８２日後、２１１日後、２５５日後および３７５日後、観察する。
0005035784.tif 000017
* 「有」は移行またはブルーミングが発生したことを示す、白色の析出物がフィルム表面に明らかに観察されることを意味する。
「無」は移行またはブルーミングが観察されないことを意味する。
【０１４０】
実施例２０
５−（炭素原子数４０ないし６０のアルコキシカルボニル）−２−（２−ヒドロキシ−３−α−クミル−５−第三オクチルフェニル）−２Ｈ−ベンゾトリアゾール
実施例５の一般的手順に従うが、メチル３−（２Ｈ−ベンゾトリアゾール−２−イル）−５−第三ブチル−４−ヒドロキシヒドロシンナメートを、（英国特許第2,319,035号公報、実施例３６に教示されているように製造された）５−カルボメトキシ−２−（２−ヒドロキシ−３−α−クミル−５−第三オクチルフェニル−２Ｈ−ベンゾトリアゾールに置き換える。ポリエチレンモノアルコール（平均分子量７００）を使用して、標記化合物を薄黄色の固体として得る。
【０１４１】
実施例２１
５−（炭素原子数２０ないし４０のアルコキシカルボニル）−２−（２−ヒドロキシ−３−α−クミル−５−第三オクチルフェニル）−２Ｈ−ベンゾトリアゾール
実施例２０と同様の手順において、ポリエチレンモノアルコール（平均分子量７００）をポリエチレンモノアルコール（平気分子量４６０）に置き換える。標記化合物を薄黄色の固体として得る。
【０１４２】
実施例２２−３３
実施例２０および２１の一般的手順に従い、Ｇ2がＧ3−Ｘ−ＣＯ−を表し、Ｇ３がＴ1またはＴ2を表し、およびＥ1およびＥ2が示されるものである式Ｉで表される以下の化合物を製造する。
0005035784.tif 000018
*「Al」 はアリル基を表し; 「tBu」は第三ブチル基を表し；「Cu」はα−クミル基を表し; 「Do」はドデシル基を表し; 「Me」はメチル基を表し;「tOc」は第三オクチル基を表しおよび「Ph」はフェニル基を表す。
【０１４３】
実施例３４
５−［（３−炭素原子数３７ないし５７のアルコキシ−２−ヒドロキシプロポキシ)カルボニル］−２−（２−ヒドロキシ−３−α−クミル−５−第三オクチルフェニル−２Ｈ−ベンゾトリアゾール
（英国特許第2,319,035号公報、実施例３７ａに教示されているように製造された）５−カルボキシ−２−（２−ヒドロキシ−３−−クミル−５−第三オクチルフェニル−２Ｈ−ベンゾトリアゾールを実施例５で使用されたポリエチレンモノアルコールのグリシジルエポキシドと、トルエンおよびテトラブチルアンモニウムブロミドの存在下に反応させる。標記化合物が生成される。
【０１４４】
実施例３５
３−［３−（５−トリフルオロメチル−２Ｈ−ベンゾトリアゾール−２−イル）−５−第三ブチル−４−ヒドロキシフェニル］プロピル炭素原子数２９ないし４９のアルカノエート
実施例1と同様の手順を使用して、５−トリフルオロメチル−２−［２−ヒドロキシ−３−第三ブチル−５−（３−ヒドロキシプロピル）フェニル］−２Ｈ−ベンゾトリアゾールおよび登録商標パフォームアシッド（PERFORMACID）５５０（炭素原子数２９ないし４９のアルカン酸；ニュー  フェーズ  テクノロジーズ製、ニュージャージー、ピスカタウェイ（New Phase Technologies, Piscataway, NJ））をエステル化する。標記化合物が得られる。
【０１４５】
実施例３６−５０
実施例３５の一般的手順に従い、Ｅ2が基−ＣＨ2ＣＨ2ＣＨ2−Ｘ−ＣＯ−Ｔ1を表し；Ｇ1はそれがＣｌである実施例３９の場合を除きＨであり；Ｇ3はそれがメチル基である実施例４６およびそれがオクタデシル基である実施例４６の場合を除き存在しないものである、本発明の式Ｉで表される以下の化合物を製造する。
0005035784.tif 000019
*「nBu」はｎ−ブチル基を表し;「tBu」は第三ブチル基を表し;「Cu」はα−クミル基を表し；「Cy」はシクロへキシル基を表し;「Do」はドデシル基を表し;および「Ph」はフェニル基を表す。
【０１４６】
実施例５１−６５
実施例４に概略された合成手順に従って、Ｅ2が−（ＣＨ2）mＣＯ−Ｘ−Ｔ4を表し；Ｇ1はそれがＣｌである実施例５２の場合を除いてＨを表し；Ｅ3はそれがエチル基である実施例５７の場合、それがドデシル基である実施例５８の場合およびそれがフェニル基である実施例５９の場合を除いて存在せず；Ｇ3はそれがブチル基である実施例６０の場合、およびそれがオクタデシル基である実施例６１の場合を除いて存在しないものである、以下の式Ｉで表される化合物は製造される。
0005035784.tif 000020
*「tBu」は第三ブチル基を表し; 「Cu」はα−クミル基を表し; 「Do」はドデシル基を表し; 「Ph」はフェニル基を表し;およびT2 は炭素原子数３０ないし５０の直鎖アルキル基を表す。
【０１４７】
実施例６６
３−［３−（５−トリフルオロメチル−２Ｈ−ベンゾトリアゾール−２−イル）−５−第三オクチル−２−ヒドロキシフェニル］プロピル炭素原子数２９ないし４９のアルカノエート
（Ａ） ５−トリフルオロメチル−２−（ヒドロキシ−３−アリル−５−第三オクチルフェニル）−２Ｈ−ベンゾトリアゾール
このアリル中間体は以下のように製造する：
５−トリフルオロメチル−２−（ヒドロキシ−５−第三オクチルフェニル）−２Ｈ−ベンゾトリアゾール（１３．０１ｇ、０．０３３モル、英国特許第2,319,035号公報の実施例３８の化合物）、水酸化カリウム（２．３７ｇ、０．０３６モル）およびエタノール（６０ｍｌ）を反応器に装填しそして周囲温度において２時間攪拌する。臭化アリル（４．８４ｇ、０．０３９モル）およびヨウ化カリウム（０．３４ｇ、０．００２モル）を８５℃に加熱した反応混合物に添加しする。８５℃に４．５時間保持した後、溶媒は除去されそして１００ｍｌのヘプタンに置き換えられる。混合物を４０ｍｌの水で３回洗浄する。次いで溶媒を除去してオフホワイト色の固体として相当するＯ−アリルエーテルの１４．２ｇを得る。分析値：
1Hnmr (CDCl3): d 0.78 (s, 9H), 1.41 (s, 6H), 1.77 (s, 2H), 4.60-4.65 (d, 2H), 5.16-5.34 (m. 2H), 5.86-6.00 (m, 1H), 7.06-7.11 (d, 1H), 7.49-7.54 (dd, 1H), 7.61-7.67 (m, 2H), 8.08-8.12 (d, 1H), 8.35 (s, 1H)
上記のように製造したこのＯ−アリル化合物（１４．２ｇ）を反応容器に装填し、そして１９０−１９５℃に加熱し、そしてこの温度で５時間保持する。シリカゲルと溶離液として酢酸エチル／ヘプタン溶媒を用いるフラッシュカラムクロマトグラフィーにより黄色の油状物として１２．２ｇ収量の標記化合物を得る。
分析：
質量分析: 432 (M+H);
1Hnmr (CDCl3): d 0.78 (s, 9H), 1.46 (s, 6H), 1.81 (s, 2H), 3.53-3.64 (d, 2H), 5.06-5.20 (m, 2H), 6.02-6.18 (m, 1H), 7.29-7.34 (d, 1H), 7.66-7.72 (dd, 1H), 8.05-8.12 (d, 1H), 8.29-8.35 (m, 2H), 11.17 (s, 1H)
【０１４８】
（Ｂ）相当する３−ヒドロキシプロピル中間体の製造
（Ａ）項で形成された上記アリル中間体をブラウン（Brown）による"Boranes in Organic Chemistry", コーネル大学出版（Cornell University Press）,ニューヨーク、イサカ（ Ithaca, NY） 1972, および Ｊ．マーチ（J. March）による"advanced Organic Chemistry", 2nd Edition,マグローヒル社、ニューヨーク（McGraw-Hill, New York）, 1977, 第 718頁によって記載された ヒドロボレーション条件に曝す。
【０１４９】
（Ｃ）標記化合物の製造
実施例１と同様の合成条件を使用して、５−トリフルオロメチル−２−［２−ヒドロキシ−３−（３−ヒドロキシプロピル）−５−第三オクチルフェニル］−２Ｈ−ベンゾトリアゾールと、炭素原子数２９ないし４９のアルカン酸（登録商標パフォームアシッド（PERFORMACID）５５０、ニュー  フェーズ  テクノロジーズ製、ニュージャージー、ピスカタウェイ（New Phase Technologies, Piscataway, NJ））を反応させて標記の化合物エステルを得る。
【０１５０】
実施例６７−８１
実施例６６と同じ合成手順を使用して、Ｅ1は−ＣＨ2ＣＨ2ＣＨ2−Ｘ−ＣＯ−Ｔ1を表す、式Ｉで表される本発明の化合物を製造した。Ｇ1はそれがＣｌである実施例７０の場合を除いて水素原子を表す。
0005035784.tif 000021
*「nBu」はｎ−ブチル基を表し;「tBu」は第三ブチル基を表し;「Cu」はα−クミル基を表し;「Do」はドデシル基を表し；「Me」はメチル基を表し;「Ocd」はオクタデシル基を表し;「tOc」は第三オクチル基を表し;および「Ph」はフェニル基を表す。
** はC30-C50アルキルを表す。
*** はC20-C40アルキルを表す。
【０１５１】
実施例８２
メチレン［２−（４−第三オクチル−６−（５−トリフルオロメチル）−２Ｈ−ベンゾトリアゾール−２−イル）フェノール］｛２’−［４−（炭素原子数３０ないし５０のアルコキシカルボニルエチル）−６−（５−トリフルオロメチル）−２Ｈ−ベンゾトリアゾール−２−イル］フェノール｝
欧州特許第９２４，２０３Ａ１号公開公報に記載された手順に従って、標記化合物を製造する。
【０１５２】
実施例８３−１００
実施例８２と同様の合成手順を使用して、式IIIで表される本発明の化合物であって、実施例８３−８４および９５では，Ｇ3は炭素原子数３０ないし５０のアルキル基を表し；そして実施例８８ー９０ではＥ3はそれぞれフェニル基、ブチル基およびドデシル基を表すものを製造する。
0005035784.tif 000022
*「tBu」は第三ブチル基を表し;「Do」はドデシル基を表し;「M」はメチレン基を表し;「tOc」は第三オクチル基を表し;「mX」はm-キシリレン基を表し; 基EtCONHT1において, 「Et」はエチレン基を表し;基PrOCOT1において「Pr」 はトリメチレン基を表す。G2'のもとで用語 (G2)が表される場合, G2' はG2と同じ意味を持つ; および E2' のもとで用語 (E2)が表される場合, E2'はE2と同じ意味を持つ。
【０１５３】
実施例１０１
５−［ω−ブチルオキシ−ポリ（プロピレンオキシ）］カルボニル２−（２−ヒドロキシ−３−α−クミル−５−第三オクチルフェニル）−２Ｈ−ベンゾトリアゾール
５−カルボキシメトキシ−２−（２−ヒドロキシ−３−α−クミル−５−第三オクチルフェニル）−２Ｈ−ベンゾトリアゾール、ポリ（プロピレングリコール）モノブチルエーテル（平均分子量１０００）およびジブチル錫オキシドを減圧下４時間の間１７０℃に加熱する。標記化合物が薄黄色の粘稠性の油状物として得られる。
【０１５４】
実施例１０２
ω−ブチルオキシ−１−［ポリ（１，２−ブチレンオキシ）］−２−エチル］エチル３−（５−トリフルオロメチル−２Ｈ−ベンゾトリアゾール−２−イル）−５−第三ブチル−４−ヒドロキシヒドロシンナメート
実施例３の手順に従うが、ポリエチレンモノアルコールを等量の平均分子量１５００をもつポリ（１，２−ブチレングリコール）モノブチルエーテルに置き換え、標記化合物を薄黄色の粘稠性の油状物として得る。
【０１５５】
実施例１０３
ω−ヒドロキシ−［ポリ（ブチレンオキシ）］ブチル３−（５−クロロ−２Ｈ−ベンゾトリアゾール−２−イル）−５−第三ブチル−４−ヒドロキシヒドロシンナメート
実施例２の手順に従うが、ポリエチレンモノアルコールを、等量の平均分子量１４００のポリテトラヒドロフラン線状ポリマー、登録商標テラタン（TERATHANE）に置き換えて、標記化合物を薄黄色の粘稠性の油状物として得る。
【０１５６】
実施例１０４
蛍光ランプ曝露下における白色無香料ろうそく用ワックスの変色
蛍光ランプ曝露下における白色無香料ろうそく用ワックスにおいて多様な種々の安定剤を評価する。安定剤は実施例２で表される化合物単独でまたはヒンダードアミン  ビス（１，２，２，６，６−ペンタメチルピペリジン−４−イル）セバケート、登録商標チヌビン（TINUVIN）２９２、チバ製（CIBA）またはビス（１−オクチルオキシ−２，２，６，６−テトラメチルピペリジン−４−イル）セバケート、登録商標チヌビン（TINUVIN）１２３、チバ製（CIBA）と併用するものを含む。ΔＥ値は曝露後の色の変化を表す。低いΔＥ値はより少ない変色を示しおよび非常に望ましいものである。
単独使用またはヒンダードアミンと併用する本発明の化合物は、白色無香料ろうそく用ワックスに対し優れた変色への保護を与える。
【０１５７】
実施例１０５
紫外線ランプ曝露下におけるの緑色香料入りろうそく用ワックスの褪色
波長３６８ｎｍの紫外線ランプ曝露下における、キャンドル  コーポレーション  オブ  アメリカ(Candle Corporation of America)製の緑色香料入りろうそく用ワックスにおいて多様な種々の安定剤を評価する。安定剤は実施例１で表される化合物単独でまたはヒンダードアミン  ビス（１，２，２，６，６−ペンタメチルピペリジン−４−イル）セバケート、登録商標チヌビン（TINUVIN）２９２、チバ製（CIBA）またはビス（１−オクチルオキシ−２，２，６，６−テトラメチルピペリジン−４−イル）セバケート、登録商標チヌビン（TINUVIN）１２３、チバ製（CIBA）と併用するものを含む。ΔＥ値は曝露後の色の変化を表す。低いΔＥ値はより少ない変色を示しおよび非常に望ましいものである。
単独使用またはヒンダードアミンと併用する本発明の化合物は、緑色香料入りろうそく用ワックスに対し優れた褪色への保護を与える。
【０１５８】
実施例１０６
紫外線ランプ曝露下におけるの青色無香料ろうそく用ワックスの褪色
波長３６８ｎｍの紫外線ランプ曝露下における、青色無香料ろうそく用ワックスにおいて多様な種々の安定剤を評価する。安定剤は実施例３で表される化合物単独でまたはヒンダードアミン  ビス（１，２，２，６，６−ペンタメチルピペリジン−４−イル）セバケート、登録商標チヌビン（TINUVIN）２９２、チバ製（CIBA）またはビス（１−オクチルオキシ−２，２，６，６−テトラメチルピペリジン−４−イル）セバケート、登録商標チヌビン（TINUVIN）１２３、チバ製（CIBA）と併用するものを含む。ΔＥ値は曝露後の色の変化を表す。低いΔＥ値はより少ない変色を示しおよび非常に望ましいものである。
単独使用またはヒンダードアミンと併用する本発明の化合物は、緑色香料入りろうそく用ワックスに対し優れた褪色への保護を与える。
.
【０１５９】
実施例１０７
ポリ（エチレンテレフタレート）、ＰＥＴ樹脂に、該樹脂に基づいて０．５重量％の実施例１の化合物を添加する。次いで安定化された樹脂をペットボトルにブローまたは射出成形すると、それにおいて実施例１の紫外線吸収剤化合物は該樹脂からのブルーミングまたは移行に対する耐性があった。
【０１６０】
実施例１０８
蛍光ランプ曝露下におけるのピンク色の香料入りろうそく用ワックスの褪色
蛍光ランプ曝露下における、キャンドル−ライト  コーポレーション（Candle-Lite Corporation）製のピンク色の香料入りろうそく用ワックスにおいて種々の安定剤を評価する。ΔＥ値は示した曝露日数後の色の変化を表す。低いΔＥ値はより少ない変色を示しおよび非常に望ましいものである。
0005035784.tif 000023
*Ａはオクチル３−（ベンゾトリアゾール−2−イル）−５−第三ブチル−4−ヒドロキシヒドロシンナメート、登録商標チヌビン384, チバ製である。
Ｂは２−（２−ヒドロキシ−５−第三オクチルフェニル）−２Ｈ−ベンゾトリアゾール、登録商標チヌビン３２９、チバ製である。
Ｃは４−オクチルオキシ−２−ヒドロキシベンゾフェノン、登録商標チマソーブ（CHIMASSORB）８１、チバ製である。
Ｄはビス（１，２，２，６，６−ペンタメチルピペリジン−４−イル）セバケート、チヌビン292、 チバ製である。｀
Ｅは炭素原子数２０ないし４０のアルキル３−（５−トリフルオロメチル−２Ｈ−ベンゾトリアゾール −２−イル）−５−第三ブチル−４−ヒドロキシヒドロシンナメート、実施例３の化合物である。
これらのデータは本発明の紫外線吸収剤と組み合わせるヒンダードアミンがヒンダードアミンまたは紫外線吸収剤単独の場合よりもピンク色の香料入りろうそく用ワックスを非常により良く保護することを示す。
【０１６１】
実施例１０９
紫外線ランプ曝露下におけるのピンク色の香料入りろうそく用ワックスの褪色
紫外線ランプ曝露下における、キャンドル−ライト  コーポレーション（Candle-Lite Corporation）製のピンク色の香料入りろうそく用ワックスにおいて種々の安定剤を評価する。ΔＥ値は示した曝露日数後の色の変化を表す。低いΔＥ値はより少ない変色を示しおよび非常に望ましいものである。
0005035784.tif 000024
*Ａはオクチル３−（ベンゾトリアゾール−2−イル）−５−第三ブチル−4−ヒドロキシヒドロシンナメート、登録商標チヌビン384, チバ製である。
Ｂは２−（２−ヒドロキシ−５−第三オクチルフェニル）−２Ｈ−ベンゾトリアゾール、登録商標チヌビン３２９、チバ製である。
Ｃは４−オクチルオキシ−２−ヒドロキシベンゾフェノン、登録商標チマソーブ（CHIMASSORB）８１、チバ製である。
Ｄはビス（１，２，２，６，６−ペンタメチルピペリジン−４−イル）セバケート、チヌビン292、 チバ製である。
Ｅは炭素原子数２０ないし４０のアルキル３−（５−トリフルオロメチル−２Ｈ−ベンゾトリアゾール −２−イル）−５−第三ブチル−４−ヒドロキシヒドロシンナメート、実施例３の化合物
Ｆはビス（１−オクチルオキシ−２，２，６，６−テトラメチルピペリジン−４−イル）セバケート、チヌビン123、 チバ製である。
Ｇは炭素原子数２０ないし４０のアルキル３−（２Ｈ−ベンゾトリアゾール −２−イル）−５−第三ブチル−４−ヒドロキシヒドロシンナメート、実施例１の化合物である。
これらのデータは本発明の紫外線吸収剤と組み合わせるヒンダードアミンがヒンダードアミンまたは紫外線吸収剤単独の場合よりもピンク色の香料入りろうそく用ワックスを非常により良く保護することを示す。
【０１６２】
実施例１１０
蛍光ランプ曝露下におけるの灰色の香料入りろうそく用ワックスの褪色
蛍光ランプ曝露下における、キャンドル−ライト  コーポレーション（Candle-Lite Corporation）製の灰色の香料入りろうそく用ワックスにおいて種々の安定剤を評価する。ΔＥ値は示した曝露日数後の色の変化を表す。低いΔＥ値はより少ない変色を示しおよび非常に望ましいものである。
0005035784.tif 000025
*Ａはオクチル３−（ベンゾトリアゾール−2−イル）−５−第三ブチル−4−ヒドロキシヒドロシンナメート、登録商標チヌビン384, チバ製である。
Ｂは２−（２−ヒドロキシ−５−第三オクチルフェニル）−２Ｈ−ベンゾトリアゾール、登録商標チヌビン３２９、チバ製である。
Ｃは４−オクチルオキシ−２−ヒドロキシベンゾフェノン、登録商標チマソーブ（CHIMASSORB）８１、チバ製である。
Ｄはビス（１，２，２，６，６−ペンタメチルピペリジン−４−イル）セバケート、チヌビン292、 チバ製である。
Ｅは炭素原子数２０ないし４０のアルキル３−（５−トリフルオロメチル−２Ｈ−ベンゾトリアゾール −２−イル）−５−第三ブチル−４−ヒドロキシヒドロシンナメート、実施例３の化合物である。
Ｆはビス（１−オクチルオキシ−２，２，６，６−テトラメチルピペリジン−４−イル）セバケート、チヌビン123、 チバ製である。
これらのデータは本発明の紫外線吸収剤と組み合わせるヒンダードアミンがヒンダードアミンまたは紫外線吸収剤単独の場合よりも灰色の香料入りろうそく用ワックスを非常により良く保護することを示す。
【０１６３】
実施例１１１
紫外線ランプ曝露下におけるの灰色の香料入りろうそく用ワックスの褪色
紫外線ランプ曝露下における、キャンドル−ライト  コーポレーション（Candle-Lite Corporation）製の灰色の香料入りろうそく用ワックスにおいて種々の安定剤を評価する。ΔＥ値は示した曝露日数後の色の変化を表す。低いΔＥ値はより少ない変色を示しおよび非常に望ましいものである。
0005035784.tif 000026
*Ａはオクチル３−（ベンゾトリアゾール−2−イル）−５−第三ブチル−4−ヒドロキシヒドロシンナメート、登録商標チヌビン384, チバ製である。
Ｂは２−（２−ヒドロキシ−５−第三オクチルフェニル）−２Ｈ−ベンゾトリアゾール、登録商標チヌビン３２９、チバ製である。
Ｃは４−オクチルオキシ−２−ヒドロキシベンゾフェノン、登録商標チマソーブ（CHIMASSORB）８１、チバ製である。
Ｄはビス（１，２，２，６，６−ペンタメチルピペリジン−４−イル）セバケート、チヌビン292、 チバ製である。
Ｅは炭素原子数２０ないし４０のアルキル３−（５−トリフルオロメチル−２Ｈ−ベンゾトリアゾール −２−イル）−５−第三ブチル−４−ヒドロキシヒドロシンナメート、実施例３の化合物である。
Ｆはビス（１−オクチルオキシ−２，２，６，６−テトラメチルピペリジン−４−イル）セバケート、チヌビン123、 チバ製である。.
Ｇは炭素原子数２０ないし４０のアルキル３−（２Ｈ−ベンゾトリアゾール −２−イル）−５−第三ブチル−４−ヒドロキシヒドロシンナメート、実施例１の化合物である。
Ｈは炭素原子数２０ないし４０のアルキル３−（５−クロロ−２Ｈ−ベンゾトリアゾール −２−イル）−５−第三ブチル−４−ヒドロキシヒドロシンナメート、実施例２の化合物である。
Ｉは１−（２−ヒドロキシ−２−メチルプロポキシ）−２，２，６，６−テトラメチル−４−オクタデカノイルオキシピペリジンである。
これらのデータは本発明の紫外線吸収剤と組み合わせるヒンダードアミンがヒンダードアミンまたは紫外線吸収剤単独の場合よりも灰色の香料入りろうそく用ワックスを非常により良く保護することを示す。
【０１６４】
実施例１１２
蛍光ランプ曝露下におけるの白色の香料入りろうそく用ワックスの褪色
蛍光ランプ曝露下における、キャンドル−ライト  コーポレーション（Candle-Lite Corporation）製の白色の香料入りろうそく用ワックスにおいて種々の安定剤を評価する。ΔＥ値は示した曝露日数後の色の変化を表す。低いΔＥ値はより少ない変色を示しおよび非常に望ましいものである。
0005035784.tif 000027
*Ａはオクチル３−（ベンゾトリアゾール−2−イル）−５−第三ブチル−4−ヒドロキシヒドロシンナメート、登録商標チヌビン384, チバ製である。
Ｂは２−（２−ヒドロキシ−５−第三オクチルフェニル）−２Ｈ−ベンゾトリアゾール、登録商標チヌビン３２９、チバ製である。
Ｃは４−オクチルオキシ−２−ヒドロキシベンゾフェノン、登録商標チマソーブ（CHIMASSORB）８１、チバ製である。
Ｄはビス（１，２，２，６，６−ペンタメチルピペリジン−４−イル）セバケート、チヌビン292、 チバ製である。
Ｆはビス（１−オクチルオキシ−２，２，６，６−テトラメチルピペリジン−４−イル）セバケート、チヌビン123、 チバ製である。.
Ｇは炭素原子数２０ないし４０のアルキル３−（２Ｈ−ベンゾトリアゾール −２−イル）−５−第三ブチル−４−ヒドロキシヒドロシンナメート、実施例１の化合物である。
Ｈは炭素原子数２０ないし４０のアルキル３−（５−クロロ−２Ｈ−ベンゾトリアゾール −２−イル）−５−第三ブチル−４−ヒドロキシヒドロシンナメート、実施例２の化合物である。
Ｊは２−（２−ヒドロキシエチルアミノ）−４，６−ビス［Ｎ−ブチル−Ｎ−（１−シクロへキシルオキシ−２，２，６，６−テトラメチルピペリジン−４−イル）アミノ］−ｓ−トリアジンである。
これらのデータは本発明の紫外線吸収剤と組み合わせるヒンダードアミンがヒンダードアミンまたは紫外線吸収剤単独の場合よりも白色の香料入りのろうそく用ワックスを非常により良く保護することを示す。
【０１６５】
実施例１１３
紫外線ランプ曝露下におけるの白色の香料入りろうそく用ワックスの褪色
紫外線ランプ曝露下における、キャンドル−ライト  コーポレーション（Candle-Lite Corporation）製の白色の香料入りろうそく用ワックスにおいて種々の安定剤を評価する。ΔＥ値は示した曝露日数後の色の変化を表す。低いΔＥ値はより少ない変色を示しおよび非常に望ましいものである。
0005035784.tif 000028
*Ａはオクチル３−（ベンゾトリアゾール−2−イル）−５−第三ブチル−4−ヒドロキシヒドロシンナメート、登録商標チヌビン384, チバ製である。
Ｂは２−（２−ヒドロキシ−５−第三オクチルフェニル）−２Ｈ−ベンゾトリアゾール、登録商標チヌビン３２９、チバ製である。
Ｃは４−オクチルオキシ−２−ヒドロキシベンゾフェノン、登録商標チマソーブ（CHIMASSORB）８１、チバ製である。
Ｄはビス（１，２，２，６，６−ペンタメチルピペリジン−４−イル）セバケート、チヌビン292、 チバ製である。.
Ｆはビス（１−オクチルオキシ−２，２，６，６−テトラメチルピペリジン−４−イル）セバケート、チヌビン123、 チバ製である。.
Ｇは炭素原子数２０ないし４０のアルキル３−（２Ｈ−ベンゾトリアゾール −２−イル）−５−第三ブチル−４−ヒドロキシヒドロシンナメート、実施例１の化合物である。
Ｈは炭素原子数２０ないし４０のアルキル３−（５−クロロ−２Ｈ−ベンゾトリアゾール −２−イル）−５−第三ブチル−４−ヒドロキシヒドロシンナメート、実施例２の化合物である。
Ｊは２−（２−ヒドロキシエチルアミノ）−４，６−ビス［Ｎ−ブチル−Ｎ−（１−シクロへキシルオキシ−２，２，６，６−テトラメチルピペリジン−４−イル）アミノ］−ｓ−トリアジンである。
これらのデータは本発明の紫外線吸収剤と組み合わせるヒンダードアミンがヒンダードアミンまたは紫外線吸収剤単独の場合よりも白色の香料入りろうそく用ワックスを非常により良く保護することを示す。